(57)【要約】【課題】　従来の緑色顔料では表示できない色座標を表示でき、緑色としての着色力に優れ青味が強すぎず、且つ透過率が高いカラーフィルター用緑色顔料を提供する。また、上記緑色顔料を用いて感光性着色組成物、顔料分散体、カラーフィルター及び液晶パネルを提供する。【解決手段】　本発明のカラーフィルター用緑色顔料は、フタロシアニングリーン顔料からなり、単体で測色した時のＣＩＥのＸＹＺ表色系において所定の方程式１、２及び３で囲まれるｘｙ色度座標領域を表示できる。【選択図】　　　図３
2004070342.tif 000002
【特許請求の範囲】
【請求項１】
　フタロシアニングリーン顔料からなり、単体で測色した時のＣＩＥのＸＹＺ表色系において下記方程式１、２及び３で囲まれるｘｙ色度座標領域を表示できる、カラーフィルター用緑色顔料。
（方程式１）
ｙ＝2.640×ｘ＋0.080
但し方程式１において、0.180＜ｘ＜0.230
（方程式２）
ｙ＝5261.500×ｘ4−6338.700×ｘ3＋2870.400×ｘ2−580.730×ｘ＋44.810
但し方程式２において、0.230＜ｘ＜0.350
（方程式３）
ｙ＝−36.379×ｘ3＋37.410×ｘ2−13.062×ｘ＋1.907
但し方程式３において、0.180＜ｘ＜0.350
【請求項２】
　前記フタロシアニングリーン顔料は、３８０〜７８０ｎｍにおける分光透過率スペクトルの透過率が最大となる波長（Ｔｍａｘ）が５００〜５２０ｎｍである、請求項１に記載のカラーフィルター用緑色顔料。
【請求項３】
　前記フタロシアニングリーン顔料が部分臭素化亜鉛フタロシアニンである、請求項１又は２に記載のカラーフィルター用緑色顔料。
【請求項４】
　前記部分臭素化亜鉛フタロシアニンが１分子中に臭素を平均１３個未満含有する、請求項３に記載のカラーフィルター用緑色顔料。
【請求項５】
　平均一次粒子径が０．０１〜０．１μｍである前記請求項３又は４に記載の部分臭素化亜鉛フタロシアニンを含有する、カラーフィルター用緑色顔料分散体。
【請求項６】
　硬化反応に関与する反応性成分、前記請求項１乃至４いずれかに記載のカラーフィルター用緑色顔料を含む１又は２以上の着色成分、当該着色成分以外の非反応性成分を含有し、前記反応性成分（ａ）に対する着色成分以外の前記非反応性成分（ｂ）の質量比（ｂ／ａ）が０．４５以下である、カラーフィルター用感光性着色組成物。
【請求項７】
　顔料／ビヒクル比が０．２５〜１．０である、請求項６に記載のカラーフィルター用感光性着色組成物。
【請求項８】
　前記着色成分中に前記カラーフィルター用緑色顔料を３０質量％より多く含む、請求項６又は７に記載のカラーフィルター用感光性着色組成物。
【請求項９】
　前記着色成分中の緑色顔料の全量を基準として前記カラーフィルター用緑色顔料を５０質量％以上含む、請求項６乃至８いずれかに記載のカラーフィルター用感光性着色組成物。
【請求項１０】
　前記着色成分として、前記カラーフィルター用緑色顔料と共に少なくとも１以上の黄色顔料を含有することを特徴とする、請求項６乃至９いずれかに記載のカラーフィルター用感光性着色組成物。
【請求項１１】
　前記カラーフィルター用緑色顔料及び黄色顔料を、前記カラーフィルター用緑色顔料を含む緑色顔料に対する前記黄色顔料の質量比（黄色顔料／緑色顔料）が１．６以下となる割合で含有することを特徴とする、請求項６乃至１０いずれかに記載のカラーフィルター用感光性着色組成物。
【請求項１２】
　前記請求項１乃至４いずれかに記載のカラーフィルター用緑色顔料を含む１又は２以上の顔料を含有する緑色画素を設けたことを特徴とするカラーフィルター。
【請求項１３】
　前記請求項６乃至１１いずれかに記載のカラーフィルター用感光性着色組成物を用いて形成した緑色画素を設けたことを特徴とするカラーフィルター。
【請求項１４】
　前記緑色画素は、膜厚が２．７μｍ以下であり、且つ、単一画素でＦ１０光源で測色した時のＣＩＥのＸＹＺ表色系においてｘ座標が０．２１≦ｘ≦０．３０、ｙ座標が０．５５≦ｙ≦０．７１及び刺激値Ｙが２９≦Ｙの範囲の色空間を表示できることを特徴とする、請求項１２又は１３に記載のカラーフィルター。
【請求項１５】
　前記緑色画素は、前記カラーフィルター用緑色顔料と共に少なくとも黄色顔料を前記カラーフィルター用緑色顔料を含む緑色顔料に対する前記黄色顔料の質量比（黄色顔料／緑色顔料）が１．６以下となる割合で含有し、単一画素でＦ１０光源で測色した時にＣＩＥのＸＹＺ表色系においてｘ座標が０．２１≦ｘ≦０．３０、ｙ座標が０．５５≦ｙ≦０．７１の範囲のｘｙ色度座標領域を表示できることを特徴とする、請求項１２又は１３に記載のカラーフィルター。
【請求項１６】
　前記緑色画素の硬度が５００Ｎ／ｍｍ2以上又は弾性変形率が２０％以上であることを特徴とする、請求項１２乃至１５いずれかに記載のカラーフィルター。
【請求項１７】
　前記緑色画素の断面の下底の長さに対する上底の長さの比が１未満であることを特徴とする、請求項１２乃至１６いずれかに記載のカラーフィルター。
【請求項１８】
　前記請求項１２乃至１７いずれかに記載のカラーフィルターと液晶駆動側基板とを対向させ、両者の間に液晶を封入してなる液晶パネル。
【発明の詳細な説明】
【技術分野】
【０００１】
　本発明は、カラーフィルター用緑色顔料、当該緑色顔料を含有するカラーフィルター用の顔料分散体及び感光性樹脂組成物、及び、それらを用いたカラーフィルター及び、液晶パネルに関する。
【背景技術】
【０００２】
　液晶パネルは表示側基板と液晶駆動側基板とを対向させ、両者の間に液晶化合物を封入して薄い液晶層を形成した構造をとる。このような液晶パネルを組み込んだ液晶表示装置は、液晶パネルの液晶駆動側基板により液晶層内の液晶配列を電気的に制御して表示側基板の透過光又は反射光の量を選択的に変化させることによって表示を行う。
【０００３】
　液晶パネルには、スタティック駆動方式、単純マトリックス方式、アクティブマトリックス方式など種々の駆動方式があるが、近年、パーソナルコンピューターや携帯情報端末などのフラットディスプレーとして、アクティブマトリックス方式又は単純マトリックス方式の液晶パネルを用いたカラー液晶表示装置が急速に普及してきている。各駆動方式には、それぞれ幾つかの駆動モードがあり、例えばアクティブマトリックス方式の場合には、ＴＮ、ＩＰＳ、ＶＡ等の駆動モードが存在し、駆動モードによってカラーフィルターの層構成は変化する。
【０００４】
　図１は、アクティブマトリックス方式の液晶パネルの一構成例である。液晶パネル１０１は、表示側基板であるカラーフィルター１と液晶駆動側基板であるＴＦＴアレイ基板２とを対向させて１〜１０μｍ程度の間隙部３を設け、当該間隙部３内に液晶Ｌを充填し、その周囲をシール材４で密封した構造をとっている。カラーフィルター１は、透明基板５上に、画素間の境界部を遮光するために所定のパターンに形成されたブラックマトリックス層６と、各画素を形成するために複数の色（通常、赤（Ｒ）、緑（Ｇ）、青（Ｂ）の３原色）を所定順序に配列した画素部７又は最近ではホログラムを利用した画素部とが、透明基板に近い側からこの順に積層された構造をとっている。ＴＮモードでは画素部７又は保護膜８の上に透明電極膜９が設けられる。ＩＰＳモードでは画素部の上に保護膜８が設けられ、透明電極膜９は透明基板５の画素部７とは反対面に形成されることがある。また、ＩＰＳモードでは、ブラックマトリックス層は樹脂ブラックマトリックスが必須となる。ＶＡモードでは画素部７又は保護膜８上に透明電極が形成され、この透明電極はパターン形成されている場合もある。特にＭＶＡモードでは、プロトリュージョンと呼ばれる突起物が透明電極９上に形成される。
【０００５】
　一方、ＴＦＴアレイ基板２は、透明基板上にＴＦＴ素子を配列し、透明電極膜を設けた構造をとっている（図示せず）。また、カラーフィルター１及びこれと対向するＴＦＴアレイ基板２の内面側には配向膜１０が設けられる。そして、各色に着色された画素の背後にある液晶層の光透過率を制御することによってカラー画像が得られる。
【０００６】
　セルギャップを維持する方法としては、図１に示すように間隙部３内にスペーサーとしてガラス、アルミナ又はプラスチック等からなる一定サイズの球状又は棒状の粒子状スペーサー１１を多数散在させ、カラーフィルター１とＴＦＴアレイ基板２とを貼り合わせ、液晶を注入する方法、或いは図２に示すように、カラーフィルターの内面側であってブラックマトリックス層６が形成されている位置と重り合う領域に、セルギャップに対応する高さを有する柱状スペーサー１２を形成する方法がある。
【０００７】
　上記構造のカラーフィルターを組み込んだ液晶表示装置においては、各色に着色され、所定のパターンに配置された画素それぞれの背後にある液晶層の光透過率を制御することによってカラー画像が得られる。
【０００８】
　液晶表示装置（ＬＣＤ）は省エネ、省スペースと言う利点を有することから、従来のＣＲＴモニターに代わるディスプレーとして注目され、ＯＡ機器やパーソナルコンピューターのモニターとして現在、急速に普及しつつある。
【０００９】
　インターネットや携帯電話の普及により、文字情報のみならず、映像や画像が配信されることによって、パーソナルコンピューターのモニター、プリンター、デジタルカメラ、スキャナー等のメディアを通して画像のやり取りをするようになり、各アプリケーションの適合性をとった色空間・色再現の共通の規格が必要になった。この画像信号伝送方式の規格化の代表的なものとしては、ｓＲＧＢ（国際標準規格ＩＥＣ６１９６６−２−１）がある。
【００１０】
　マルチメディアモニターの色再現域を決定するのは受像機の三原色（受像三原色）の色度である。ｓＲＧＢ規格の液晶モニターの三原色は、ＸＹＺ表色系における色度座標ｘ及びｙについて下記のように定められている。
　赤：ｘ＝０．６４；ｙ＝０．３３
　緑：ｘ＝０．３０；ｙ＝０．６０
　青：ｘ＝０．１５；ｙ＝０．０６
【００１１】
　また、近年では液晶パネルの値下がりから液晶カラーテレビの普及が加速している。しかしながら現状では、ＣＲＴに匹敵する表示性能を液晶カラーテレビに持たせることは非常に困難である。
【００１２】
　カラーテレビでは、（１）撮像（カラーカメラ）、（２）伝送、（３）受像（受像機）のプロセスを通じて、被写体の形、動き、色相が画像画面上に再現され、色相も含めた画像信号の伝送方式が規格化されている。この方式の代表的なものにＮＴＳＣ（National Television System Committee）とＥＢＵ（European Broadcasting Union）がある。ＮＴＳＣは日本、アメリカ、カナダ等においてテレビ放送を行う方式、規格として採用されており、ＥＢＵはヨーロッパにおいて採用されている。
【００１３】
　カラーテレビの色再現域を決定するのは受像機の三原色（受像三原色）の色度であり、カラーカメラが持つべき分光特性もこれによって定まる。ＮＴＳＣ規格の受像三原色は、ＸＹＺ表色系における色度座標ｘ及びｙについて下記のように定められている。
　赤：ｘ＝０．６７；ｙ＝０．３３
　緑：ｘ＝０．２１；ｙ＝０．７１
　青：ｘ＝０．１４；ｙ＝０．０８
【００１４】
　一方、ＥＢＵ規格の受像三原色は、下記のように定められている。
　赤：ｘ＝０．６４；ｙ＝０．３３
　緑：ｘ＝０．２９；ｙ＝０．６０
　青：ｘ＝０．１５；ｙ＝０．０６
　なお、ｘ＝Ｘ／（Ｘ＋Ｙ＋Ｚ）であり、ｙ＝Ｙ／（Ｘ＋Ｙ＋Ｚ）であり、Ｘ，Ｙ，ＺはＸＹＺ表色系における３刺激値である。
【００１５】
　しかしながら、カラーテレビが優れた表示性能を発揮するためには色再現域が上記規格を満たしていると共に画面が明るいことも必要であり、輝度が充分に高いことが求められる。ＣＲＴの蛍光体では、色再現域を広げすぎると輝度が極端に低下する。そのため、現状のＣＲＴカラーテレビでは、必要な輝度を確保するために色再現域を犠牲にしており、ＮＴＳＣ規格の表示可能空間と比較して７５％程度に抑えられている。
【００１６】
　液晶カラーテレビにＣＲＴ並みの表示性能をもたせるためには、やはり、色再現域がカラーテレビの表示規格を満たしていると共に、輝度も充分であることが求められる。広い色再現域と高輝度を実現するためには、光源の分光特性及びカラーフィルターの色再現能力の組み合わせが重要である。
【００１７】
　光源スペクトルはバックライトメーカーごとに輝線位置が異なるが、おおよそ５４５ｎｍにピ−クを持っており、副輝線がその前後の波長に存在する。このため高透過カラ−フィルタ−では５４５ｎｍ及びその周辺の透過率が高い顔料が求められる。高色純度カラ−フィルタ−では主輝線のみに透過率を持っているような半値幅が狭い顔料が求められる。このため、カラ−フィルタ−にも高輝度用、高色域用という二つの開発要素及び需要がある。
【００１８】
　カラーフィルターの緑色画素に関しては、広い色再現域において高い輝度を確保するために、黄味が強い緑を発色できることが求められる。各規格の中では、マルチメディアモニター対応のｓＲＧＢ規格では特に黄味が強い緑色画素が求められ、テレビ対応のＮＴＳＣ、ＥＢＵ規格でも黄味が強い緑色画素が求められるが、ｓＲＧＢ規格に比べると青味寄りの緑色の設定になっている。ところが、どの表示規格を採用する場合でも、一種類の緑色顔料だけで、充分な色再現域を確保できるレベルまで三原色の緑色に近く且つ輝度の高い緑色画素を形成することは、非常に困難である。そこで、充分な色再現域において、充分な輝度を確保するためには、副輝線の透過率を低く抑え、緑色の波長である５４５ｎｍ付近に高い透過率を持つ緑色顔料を中心に透過率の高い黄色顔料を組み合わせて用いて充分に発色させ、顔料の総使用量を抑えながらも高い着色力で、透明性の高い画素を形成することが望まれる。
【００１９】
　カラーフィルターの緑色画素には、従来より緑色顔料として、主に、塩素化銅フタロシアニン顔料からなるＣ．Ｉ．ピグメントグリーン７（以下、ＰＧ７）と臭素化銅フタロシアニン顔料からなるＣ．Ｉ．ピグメントグリーン３６（以下、ＰＧ３６）が用いられている。ＰＧ７は、緑としての着色力が高いが青味が強すぎて、ｓＲＧＢ，ＮＴＳＣ，ＥＢＵ規格の画素の緑色にするには多量の黄色を混色する必要がある上、透過率が低いため、ＰＧ７を中心に緑色画素を形成すると暗いカラーフィルターとなる。一方、ＰＧ３６は、透過率が高く、明度が高いが、緑としての着色力が低いため、ＰＧ７と混色して緑としての着色力を補う必要がある。ＰＧ７とＰＧ３６で混色した場合に、ＰＧ７が多ければ顔料総量が少なくてすむが透過率が低くなる。透過率を高くするためにＰＧ３６を多くすると顔料総量が多くなる。従って、ＰＧ７やＰＧ３６のような従来のハロゲン化銅フタロシアニン顔料に替わって主顔料として用いられ得る顔料が求められていた。
【００２０】
　一般的に、感光性着色組成物（感光性着色レジスト）中の顔料配合割合が増えると、画素の透明度が落ち、輝度を上げにくくなる。また、カラーフィルター形成用感光性着色組成物中の顔料配合割合が増えると、分散剤の配合割合も増え、バインダーや現像成分等の製膜性に関与する成分の配合割合が相対的に少なくなる。バインダーや現像成分が少なくなると、画素の微細パターン形成能や物性に悪影響を招くという問題がある。また、着色力が低い顔料を用いる場合には、感光性着色組成物中の顔料配合割合を抑えると、膜厚を厚くして着色しなければならない。膜厚が厚くなる場合にも、画素の微細パターン形成能や物性に悪影響を招くという問題がある。
【００２１】
　例えば、画素の微細パターンをいわゆる顔料分散法で作製する場合には、微細パターン形成能に関して、残さが無いこと、異物が残らないこと、解像度が高いこと、現像後形状が正確であること、膜厚が均一であること等の性能が求められる。
【００２２】
　残さとは、現像後に本来残ってはならない部分に残った着色物のことであり、顔料や分散剤が多い等の理由で現像性が悪い場合に生じやすい。異物は、感光性着色組成物中の硬化成分が少ない場合に画素の一部が欠けたり、現像成分が少なく剥離現像で生じた着色片が付着する等の原因で生じる。解像度を向上させるために、液晶駆動方式の進歩からカラーフィルターにも従来のストライプパターン等と異なり曲線部分や角が多いパターンが登場しており、このような複雑なパターンであっても正確に形成する必要がある。
【００２３】
　現像後形状は、感光性着色組成物の感光性が悪い場合には逆台形（逆テーパー形）になるという問題がある。現像後形状が逆台形になると、現像時の水圧等で画素上部が欠けやすくなるために上記した異物の発生原因となる。さらに、逆台形の皮膜は、耐熱性が低い場合には、ヒサシ状に張り出た部分が熱で垂れ下がってポストベイク後に空孔を形成する場合がある。この空孔は、表示品質を落とすのみならず、解像度を下げる。また、液晶パネル組みで熱がかかって破裂すると液晶を汚染する。
【００２４】
　膜厚の均一性は、個々の画素レベルでは大きな問題にならない。しかし、コスト削減の目的で基板サイズは拡大の一途をたどっておりメートルクラスにも適用されるようになってきた。その場合、ガラス中央と端部で膜厚が異なると色がばらつくために不良品となる。
【００２５】
　また、出来あがった画素の物性に関しては、硬度、弾性、不純物の溶出性等の性能が求められる。
　高色純度液晶表示装置を形成するためには、表示品質を落とす球状スペーサーを用いずに、開口部領域に選択的に柱状スペーサーを設けることが望ましい。しかし、いくら高硬度の柱状スペーサーを形成しても画素やブラックマトリックスの硬度や弾性率が劣っていると、下地の変形によってセルギャップの均一性が損なわれてしまう。
【００２６】
　このため、画素といえども硬度や弾性率が高いことが求められる。しかし、感光性着色組成物中の顔料配合や分散剤の配合割合が大きくなり、それに伴ってバインダー量が少なくなると、画素に充分な硬度や弾性率を持たせることができない。
【００２７】
　画素からの不純物溶出は、液晶汚染を招く原因となる。液晶は少量の導電性不純物が混じるだけでスイッチ機能を果たさなくなるため、カラーフィルターから導電性分子が液晶層に溶け出さないことが重要である。しかし、画素に用いる顔料や分散剤には導電性分子が不純物として含まれていることが多い。そのため膜の架橋密度を上げて緻密な網目で分子を捕獲することで不純物の溶出を抑えることが重要である。
【００２８】
　一方、特許文献１には、中心金属がＶＯ、Ａｌ−Ｚ、又はＩｎ−Ｚ（Ｚはハロゲン原子、水酸基、アルコキシ基又はアリールオキシ基を表す）のフタロシアニン系顔料を少なくとも１種類含有するカラーフィルター用組成物が記載されている。また、特許文献２には、色材としてＣ．Ｉ．ピグメントグリーン７及び／又はＣ．Ｉ．ピグメントグリーン３６を含有するカラーフィルター用組成物において、さらに、該組成物に含まれるＣ．Ｉ．ピグメントグリーン７及びＣ．Ｉ．ピグメントグリーン３６より長波長の最大透過率波長を有するフタロシアニン系顔料を含むカラーフィルター用組成物が記載されているが、上記フタロシアニン顔料は、Ｃ．Ｉ．ピグメントグリーン７及び／又はＣ．Ｉ．ピグメントグリーン３６に混合して用いられるものである。
【００２９】
　また、本願の最先の優先日よりも後に公開されたものとして、特許文献３〜５がある。特許文献３には、ハロゲン化銅フタロシアニン顔料及び中心金属がＭｇ、Ａｌ、Ｓｉ、Ｔｉ、Ｖ、Ｍｎ、Ｆｅ、Ｃｏ、Ｎｉ、Ｚｎ、Ｇｅ、Ｓｎからなる群から選ばれる少なくとも１種のハロゲン化異種金属フタロシアニン顔料からなる緑色着色料を含み、且つ該ハロゲン化異種金属フタロシアニン顔料の含有量が緑色着色料の全量を基準として１〜８０モル％である、カラーフィルター用着色組成物が開示されているが、上記ハロゲン化異種金属フタロシアニン顔料もハロゲン化銅フタロシアニンに混合して用いられるものである。
【００３０】
　特許文献４には、顔料と、更に中心金属のないフタロシアニン系化合物及び銅以外の中心金属を有するフタロシアニン系化合物よりなる群から選ばれる１種又は２種以上のフタロシアニン系化合物を含有するカラーフィルター用組成物が記載されているが、上記フタロシアニン系化合物は比較的少量用いられることが記載されている。
【００３１】
　特許文献５には、緑色画素部が（１）フタロシアニン分子１個当たり８〜１６個のハロゲン原子がフタロシアニン分子のベンゼン環に結合したハロゲン化金属フタロシアニン顔料を含有し、且つ（２）可視光の全域での分光透過スペクトルにおいて５２０〜５９０ｎｍに最大透過率を示すことを特徴とするカラーフィルターが記載されている。
【００３２】
　しかしながら、色再現域が広く且つ輝度が高いカラーフィルターを形成するためには、着色力に優れ且つ透過率が高い緑色顔料が求められるが、その要求を充分に満足する緑色顔料は未だ知られていない。
【００３３】
【特許文献１】特開２００２−１３１５２１号公報
【特許文献２】特開２００２−１６２５１５号公報
【特許文献３】特開２００２−２５０８１２号公報
【特許文献４】特開２００３−１６１８２１号公報
【特許文献５】特開２００３−１６１８２７号公報
【発明の開示】
【発明が解決しようとする課題】
【００３４】
　本発明は、かかる事情を考慮して成し遂げられたものであり、その第一の目的は、従来の緑色顔料では表示できない色度座標を表示でき、緑色としての着色力に優れ青味が強すぎず、且つ透過率が高いカラーフィルター用緑色顔料を提供することにある。
【００３５】
　また、本発明の第二の目的は、上記緑色顔料を用いて、感光性成分の配合割合が高く、比較的少量の顔料で充分な発色が得られ、且つ、製版性に優れる感光性着色組成物を提供することにある。
【００３６】
　また、本発明の第三の目的は、上記緑色顔料を用いて、Ｐ／Ｖ比が低いにも拘わらず充分な発色が得られる感光性着色組成物を提供することにある。
【００３７】
　また、本発明の第四の目的は、上記緑色顔料を用いて、黄色顔料の混合量が少なくても充分な黄味が強い緑色の発色性を有する緑色画素を形成できる感光性着色組成物を提供することにある。
【００３８】
　また、本発明の第五の目的は、上記緑色顔料を用いて、色再現域が広く、且つ輝度が高いカラーフィルターを形成できる感光性着色組成物を提供することにある。
【００３９】
　また、本発明の第六の目的は、上記緑色顔料を用いて、上記感光性着色組成物を調製するのに適した顔料分散体を提供することにある。
【００４０】
　また、本発明の第七の目的は、上記感光性着色組成物を用いて緑色画素を形成した、色再現域が広く且つ輝度の高いカラーフィルター及び、当該カラーフィルターを用いた液晶パネルを提供することにある。
【課題を解決するための手段】
【００４１】
　本発明に係る緑色顔料はフタロシアニングリーン顔料からなり、単体でＦ１０光源で測色した時のＣＩＥのＸＹＺ表色系において下記方程式１、２及び３で囲まれるｘｙ色度座標領域を表示できることを特徴とする。
（方程式１）
ｙ＝2.640×ｘ＋0.080
但し方程式１において、0.180＜ｘ＜0.230
（方程式２）
ｙ＝5261.500×ｘ4−6338.700×ｘ3＋2870.400×ｘ2−580.730×ｘ＋44.810
但し方程式２において、0.230＜ｘ＜0.350
（方程式３）
ｙ＝−36.379×ｘ3＋37.410×ｘ2−13.062×ｘ＋1.907
但し方程式３において、0.180＜ｘ＜0.350
【００４２】
　前記フタロシアニングリーン顔料は、３８０〜７８０ｎｍにおける分光透過率スペクトルの透過率が最大となる波長（Ｔｍａｘ）が５００〜５２０ｎｍであることが好ましい。
【００４３】
　部分臭素化亜鉛フタロシアニンからなる緑色顔料は、上記方程式１、２及び３で囲まれるｘｙ色度座標領域を表示することができ、本発明の緑色顔料として好ましく用いられる。
　前記部分臭素化亜鉛フタロシアニンは、上記方程式１、２及び３で囲まれるｘｙ色度座標領域を表示する点から、１分子中に臭素を平均１３個未満含有することが好ましい。
【００４４】
　上記本発明に係る緑色顔料は、当該緑色顔料単独で塗膜化する時に、ＣＩＥのＸＹＺ表色系において上記方程式１、２及び３で囲まれるｘｙ色度座標領域を表示することができ、従来の緑色顔料では表示できなかった色度座標領域の緑色を発色し、従来の緑色顔料を用いる場合よりも色再現領域を広げることができる。また、本発明の緑色顔料は着色力に優れるので、従来の部分臭素化銅フタロシアニン顔料（ＰＧ３６）を用いる場合と比べて、少ない量で規格に定められた緑色に近づけることができるため、膜厚を薄くすることができ、製版性が向上してフォトリソグラフィーで微細形状を形成しやすくなる。また、本発明の緑色顔料は透過率が高いので、本発明の緑色顔料を用いてカラーフィルターを形成する場合には、塩素化銅フタロシアニン顔料（ＰＧ７）を用いる場合と比べて、カラーフィルターの光の透過性が上がるため、強いバックライトが必要なくなり、液晶パネルのコストアップや消費電力の増加を抑えることができる。
【００４５】
　感光性着色組成物を調製する前に、上記本発明の緑色顔料を予め顔料分散体に調製し、得られた顔料分散体と感光性成分を混合してもよい。本発明の緑色顔料として、平均一次粒子径が０．０１〜０．１μｍの部分臭素化亜鉛フタロシアニン緑色顔料を用いる場合には、着色樹脂等への分散性が特に良好である。
【００４６】
　本発明に係るカラーフィルター用感光性着色組成物は、硬化反応に関与する反応性成分、上記本発明の緑色顔料を含む１又は２以上の着色成分、当該着色成分以外の非反応性成分を含有し、前記反応性成分（ａ）に対する着色成分以外の前記非反応性成分（ｂ）の質量比（ｂ／ａ）が０．４５以下であることを特徴とする。
【００４７】
　上記感光性着色組成物は、少ない顔料で充分な発色性が得られるので、顔料及び顔料を分散させるための分散剤の使用量を減量し、相対的に反応性成分の量を多くすることができる。そのため、光硬化性が良好となって硬度、弾性、膜厚均一性、カケ抑制、残渣減少、現像性改善、架橋密度向上、薄膜化等の諸物性に優れた緑色画素が得られる。
【００４８】
　上記感光性着色組成物は、顔料／ビヒクル比が０．２５〜１．０というような高濃度型感光性着色組成物としては非常に少ない顔料でも充分に高濃度型に対応できる発色が得られ、高濃度で且つ透明性の高い緑色画素を形成できる。
【００４９】
　上記感光性着色組成物は、少ない顔料で充分な発色性が得るために上記本発明に係るカラーフィルター用緑色顔料を主顔料として用いることが好ましく、上記着色成分中に上記本発明に係るカラーフィルター用緑色顔料を３０質量％より多く含むことが好ましい。また、前記着色成分中の緑色顔料の全量を基準として前記カラーフィルター用緑色顔料を５０質量％以上含むことが好ましい。
【００５０】
　また、緑色画素を形成するために、上記感光性着色組成物には緑色顔料と共に、少なくとも黄色顔料を含有させることができる。この場合、本発明の緑色顔料を含む緑色顔料に対する黄色顔料の質量比（黄色顔料／緑色顔料）を１．６以下というような黄色顔料の少ない条件でも充分な発色性が得られるので、黄色顔料の使用量も減らすことができる。
【００５１】
　本発明に係るカラーフィルターには、上記本発明の緑色顔料を含有する緑色画素が設けられる。この緑色画素は、上記本発明の感光性着色組成物を用いて作成できる。
　上記緑色画素は、膜厚が２．７μｍ以下にして単一画素でＦ１０光源で測色した時に、ＣＩＥのＸＹＺ表色系においてｘ座標が０．２１≦ｘ≦０．３０、ｙ座標が０．５５≦ｙ≦０．７１及び刺激値Ｙが２９≦Ｙの範囲の色空間を表示できる。従って、他の色の画素と組み合わせることによって広い色再現領域を確保できると共に、膜厚が薄くても輝度が非常に大きい。
【００５２】
　また、上記緑色画素は、少量の黄色顔料を混合するだけで黄味を強くすることができ、画素中の前記本発明の緑色顔料を含む緑色顔料に対する前記黄色顔料の質量比（黄色顔料／緑色顔料）が１．６以下の場合でも、単一画素でＦ１０光源で測色した時にＣＩＥのＸＹＺ表色系においてｘ座標が０．２１≦ｘ≦０．３０、ｙ座標が０．５５≦ｙ≦０．７１の範囲のｘｙ色度座標領域を表示することができる。
【００５３】
　また、上記緑色画素は、架橋密度が高いので、硬度が５００Ｎ／ｍｍ2以上又は弾性変形率が２０％以上に達し、変形し難い。
【００５４】
　また、上記緑色画素は、現像する時に逆テーパー状にはならず、画素断面の下底の長さに対する上底の長さの比（上底／下底）が１未満のテーパー状に形成され、パターンの形状が良好である。
【００５５】
　本発明に係る液晶パネルは、上記本発明のカラーフィルターと液晶駆動側基板とを対向させ、両者の間に液晶を封入してなるものである。本発明のカラーフィルター及び液晶パネルを用いて、ｓＲＧＢ等のマルチメディアモニターの表示規格、或いは、ＮＴＳＣ、ＥＢＵ等のカラーテレビの表示規格のような色座標の着色力が高い領域（高濃度領域）をも満足し得る液晶表示装置を製造することが可能となる。
【発明の効果】
【００５６】
　以上説明したように、本発明に係る緑色顔料は従来の緑色顔料では表示できない色座標を表示でき、緑色としての着色力に優れ青味が強すぎず、且つ透過率が高いことからカラーフィルターの緑色画素を形成するのに好適に用いられる。本発明に係る緑色顔料は比較的少量の顔料で充分な発色が得られるため、それ自体の使用量を少なくすることができると共に、調色のために混合される黄色顔料又は黄味の強い緑色顔料の使用量も少なくすることができるので、薄くて透明性の高い、色純度に優れた緑色画素を形成できる。また、黄色顔料は、耐熱性や耐光性に劣るものが多いため、黄色顔料の使用量が少なくなることによって、緑色画素の耐性も向上する。
【００５７】
　さらに、本発明の緑色顔料及び黄色顔料又は黄味の強い緑色顔料の総量が減り、それに伴って顔料分散体や感光性着色組成物中の分散剤の使用量も減る結果、光硬化反応に関与する感光性成分の配合割合が増え、硬度、弾性、形状、膜厚均一性等の諸物性に優れた緑色画素が得られる。
【００５８】
　このような本発明に係る緑色顔料を用いた緑色画素は色再現領域が広く、且つ、輝度が高く、且つ、諸物性にも優れているため、係る緑色画素を備えた表示性能の高いカラーフィルター及び液晶パネルを用いて、ｓＲＧＢ等のマルチメディアモニターの表示規格、或いは、ＮＴＳＣ、ＥＢＵ等のカラーテレビの表示規格のような色座標の着色力が高い領域（高濃度領域）をも満足し得る液晶表示装置を製造することが可能となる。
【発明を実施するための最良の形態】
【００５９】
　以下において本発明を詳しく説明する。なお、本発明において（メタ）アクリルとはアクリル基又はメタクリル基のいずれかであることを意味し、（メタ）アクリロイルとはアクリロイル基又はメタクリロイル基のいずれかであることを意味する。また、光とは、可視及び非可視領域の波長の電磁波及び放射線が含まれ、放射線には例えばマイクロ波、電子線が含まれ、具体的には、波長５μm以下の電磁波、及び電子線をいう。
【００６０】
　本発明により提供されるカラーフィルター用緑色顔料は、フタロシアニングリーン顔料からなり、単体でＦ１０光源で測色した時のＣＩＥのＸＹＺ表色系において下記方程式１、２及び３で囲まれるｘｙ色度座標領域（以下、「領域Ａ」ということがある）を表示できることを特徴とする。方程式１、２及び３で囲まれるｘｙ色度座標領域（領域Ａ）を図３に示す。
（方程式１）
ｙ＝2.640×ｘ＋0.080
但し方程式１において、0.180＜ｘ＜0.230
（方程式２）
ｙ＝5261.500×ｘ4−6338.700×ｘ3＋2870.400×ｘ2−580.730×ｘ＋44.810
但し方程式２において、0.230＜ｘ＜0.350
（方程式３）
ｙ＝−36.379×ｘ3＋37.410×ｘ2−13.062×ｘ＋1.907
但し方程式３において、0.180＜ｘ＜0.350
【００６１】
　なお、下記方程式はＦ１０光源で測色した時のＣＩＥのＸＹＺ表色系における表示であり、Ｆ１０光源とは、ＪＩＳ　Ｚ　８７１９（１９８４）に定められる光源で、テレビ用バックライトの光源に類似する分光スペクトルを持つ。また、測色は顕微分光測光装置 (例えばオリンパス（株）製ＯＳＰ−ＳＰ２００顕微分光測光装置）を用いて行うことができる。
【００６２】
　方程式１、２及び３で囲まれるｘｙ色度座標領域（領域Ａ）の中でも、単体でＦ１０光源で測色した時のＣＩＥのＸＹＺ表色系において下記方程式４、５及び６で囲まれるｘｙ色度座標領域（以下、「領域Ｂ」ということがある）を表示できる緑色顔料は、青味が強すぎず輝度を低下させることがなく、黄味が強すぎず緑色としての着色力を低下させることがない点から特に好ましい。下記方程式４、５及び６で囲まれるｘｙ色度座標領域（領域Ｂ）を前記領域Ａと共に図４に示す。
（方程式４）
ｙ＝4.000×ｘ−0.270
但し方程式４において、0.210＜ｘ＜0.220
（方程式５）
ｙ＝3849.200×ｘ4−4595.600×ｘ3＋2056.300×ｘ2−409.710×ｘ＋31.138
但し方程式５において、0.220＜ｘ＜0.350
（方程式６）
ｙ＝737462.022×ｘ6−1267177.816×ｘ5＋904622.642×ｘ4−343495.090×ｘ3＋73187.274×ｘ2−8299.969×ｘ＋392.073
但し方程式６において、0.210＜ｘ＜0.350
【００６３】
　本発明に用いられるフタロシアニングリーン顔料は、上記範囲のｘｙ色度座標領域を表示可能とする点から、分光透過率スペクトルの透過率が最小となる波長（Ｔｍｉｎ）を５％とした時、３８０〜７８０ｎｍにおける分光透過率スペクトルの透過率が最大となる波長（Ｔｍａｘ）が５００〜５２０ｎｍであることが好ましい。更に、前記波長（Ｔｍａｘ）における透過率が９０％以上、特に９３％以上であることが好ましい。また、本発明に用いられるフタロシアニングリーン顔料は、Ｆ１０光源の青色光源の波長である４３５ｎｍにおける前記分光透過率スペクトルの透過率が４５％以下、特に４０％以下であることが好ましく、更に、Ｆ１０光源の赤色光源の波長である６１０ｎｍにおける前記分光透過率スペクトルの透過率が２０％以下、特に１０％以下であることが好ましい。なお、分光透過率スペクトルは、顕微分光測光装置（例えば、オリンパス（株）製ＯＳＰ−ＳＰ２００顕微分光測光装置）を用いて測定することができる。
【００６４】
　本発明に用いられるフタロシアニングリーン顔料の中心金属としては、Ｚｎ、Ｍｇ、Ａｌ、Ｓｉ、Ｔｉ、Ｖ、Ｍｎ、Ｆｅ、Ｃｏ、Ｎｉ、Ｇｅ、Ｓｎ等が挙げられるが、中でも、透過率が高く、上記範囲のｘｙ色度座標領域を表示可能である点から、Ｚｎ（亜鉛）が好ましい。亜鉛は、特にテレビ用のＮＴＳＣ，ＥＢＵ規格の緑色を表示するのに、非常に適している。
【００６５】
　亜鉛フタロシアニンは１分子中に１６個の水素原子を有しているため、これらの水素原子を、臭素原子及び塩素原子で置換すると、臭素原子数が０〜１６個、塩素原子数が０〜１６個、水素原子数が０〜１６個の範囲で、理論上では合計１３６種類の置換体を製造できる。中でも、少なくとも１個以上の水素原子を臭素原子で置換した、部分臭素化亜鉛フタロシアニンからなる緑色顔料は、上記方程式１、２及び３で囲まれるｘｙ色度座標領域を表示することができ、上記本発明のカラーフィルター用緑色顔料として好ましく用いられる。部分臭素化亜鉛フタロシアニンのうち、１分子中に臭素原子を平均８個以上１３個未満有する部分臭素化亜鉛フタロシアニンは、緑色としての着色力が良好で青味が強すぎず、且つ透過率が高い緑色を発色し、カラーフィルターの緑色画素を形成するのに非常に適している。中でも、更に１分子中に臭素原子を平均１０〜１１個有する部分臭素化亜鉛フタロシアニンが好ましい。
【００６６】
　このような部分臭素化亜鉛フタロシアニン顔料は、特開昭５０−１３０８１６号公報等に開示されている公知の製造方法で製造できる。例えば、芳香環の水素原子の一部または全部が臭素の他、塩素等のハロゲン原子で置換されたフタル酸やフタロジニトリルを適宜出発原料として使用して、顔料を合成する方法が挙げられる。この場合、必要に応じてモリブデン酸アンモニウム等の触媒を用いてもよい。
【００６７】
　他の方法としては、塩化アルミニウム、塩化ナトリウム、臭化ナトリウム等の混合物からなる１１０〜１７０℃程度の溶融物中で、亜鉛フタロシアニンを臭素ガスで臭素化する方法が挙げられる。この方法においては、溶融塩中の塩化物と臭化物の比率を調節したり、塩素ガスの導入量や反応時間を変化させたりすることによって、臭素含有量の異なる種々の部分臭素化亜鉛フタロシアニンの比率を任意にコントロールすることができる。
【００６８】
　反応終了後、得られた混合物を塩酸等の酸性水溶液中に投入すると、生成した部分臭素化亜鉛フタロシアニンが沈殿する。その後、濾過、洗浄、乾燥等の後処理を行って、部分臭素化亜鉛フタロシアニンを得る。
【００６９】
　そしてこの部分臭素化亜鉛フタロシアニン顔料を、必要に応じてアトライター、ボールミル、振動ミル、振動ボールミル等の粉砕機内で乾式摩砕し、ついで、ソルベントソルトミリング法やソルベントボイリング法等で顔料化することによって、分散性や着色力に優れ、かつ、明度の高い緑色を発色する部分臭素化亜鉛フタロシアニン顔料が得られる。顔料化方法には特に制限はなく、部分臭素化亜鉛フタロシアニンを分散媒に分散させると同時に顔料化を行ってもよいが、多量の有機溶剤中で部分臭素化亜鉛フタロシアニンを加熱攪拌するソルベント処理よりも、容易に結晶成長を抑制でき、かつ比表面積の大きい顔料粒子が得られる点で、ソルベントソルトミリング処理を採用するのが好ましい。
【００７０】
　このソルベントソルトミリングとは、合成直後の粗顔料である部分臭素化亜鉛フタロシアニンと、無機塩と、有機溶剤とを混練摩砕することを意味する。具体的には、粗顔料と、無機塩と、それを溶解しない有機溶剤とを混練機に仕込み、その中で混練摩砕を行う。この際の混練機としては、例えばニーダーやミックスマーラー等が使用できる。
【００７１】
　上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。この様な無機塩は、通常の無機塩を微粉砕することにより容易に得られる。
【００７２】
　一次粒子の平均粒子径が０．０１〜０．１μｍの部分臭素化亜鉛フタロシアニン顔料を得るに当たっては、ソルベントソルトミリングにおける粗顔料使用量に対する無機塩使用量を高くするのが好ましい。即ち当該無機塩の使用量は、粗顔料１質量部に対して５〜２０質量部とするのが好ましく、７〜１５質量部とするのがより好ましい。なお、本発明における一次粒子の平均粒子径とは、透過型電子顕微鏡ＪＥＭ−２０１０（日本電子株式会社製）で視野内の粒子を撮影し、二次元画像上の、凝集体を構成する顔料一次粒子の５０個につき、その長い方の径（長径）を各々求め、それを平均した値である。この際、試料である顔料は、これを溶媒に超音波分散させてから顕微鏡で撮影する。また、透過型電子顕微鏡の代わりに走査型電子顕微鏡を使用してもよい。
【００７３】
　有機溶剤としては、結晶成長を抑制し得る有機溶剤を使用することが好ましく、このような有機溶媒としては水溶性有機溶剤が好適に使用でき、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール等を用いることができる。当該水溶性有機溶剤の使用量は、特に限定されるものではないが、粗顔料１質量部に対して０．０１〜５質量部が好ましい。
【００７４】
　部分臭素化亜鉛フタロシアニン顔料を製造する方法においては、粗顔料のみをソルベントソルトミリングしても良いが、部分臭素化亜鉛フタロシアニンとフタロシアニン誘導体とを併用してソルベントソルトミリングすることもできる。また、フタロシアニン誘導体は、粗顔料の合成時や顔料化の後に加えてもよいが、ソルベントソルトミリングなどの顔料化工程の前に加えることがより好ましい。フタロシアニン誘導体を加えることによってカラーフィルター用レジストインキの粘度特性の向上と分散安定性の向上が達成できる。
【００７５】
　このようなフタロシアニン誘導体としては、公知慣用のものがいずれも使用出来るが、下記一般式（Ｉ）または（ＩＩ）のフタロシアニン顔料誘導体が好ましい。
一般式（Ｉ）：Ｐ−（Ｙ）ｍ
一般式（ＩＩ）：Ｐ−（Ａ−Ｚ）n
　（式中、Ｐは中心金属を有さないまたは中心金属を有する無置換またはハロゲン化フタロシアニン環のｎ個の水素を除いた残基を表す。Ｙは第１〜３級アミノ基、カルボン酸基、スルホン酸基またはそれと塩基或いは金属との塩を表す。Ａは二価の連結基を、Ｚは第１〜２級アミノ基の窒素原子上の水素の少なくとも１つを除いた残基、又は窒素を含む複素環の窒素原子上の水素の少なくとも１つを除いた残基を表す。そしてｍは１〜４、ｎは１〜４を表す。）
【００７６】
　前記中心金属としては、例えば、銅、亜鉛、コバルト、マンガン、アルミニウム等の二〜三価金属が挙げられ、前記第１〜２級アミノ基としては、例えばモノメチルアミノ基、ジメチルアミノ基、ジエチルアミノ基等が挙げられる。また、前記カルボン酸基やスルホン酸基と塩を形成する塩基や金属としては、例えばアンモニアや、ジメチルアミン、ジエチルアミン、トリエチルアミンの様な有機塩基、カリウム、ナトリウム、カルシウム、ストロンチウム、アルミニウムの様な金属が挙げられ、Ａの二価の連結基としては、例えば炭素数１〜３のアルキレン基、−ＣＯ2−、−ＳＯ2−，−ＳＯ2ＮＨ（ＣＨ2）m−等の二価の連結基が挙げられる。そして、Ｚとしては、例えばフタルイミド基、モノアルキルアミノ基、ジアルキルアミノ基等が挙げられる。
【００７７】
　加えるフタロシアニン誘導体は、通常、粗顔料１質量部当たり０．０１〜０．３質量部である。フタロシアニン誘導体を用いる場合には、粗顔料とフタロシアニン誘導体との合計量を粗顔料の使用量と見なして、無機塩の使用量等は、前記した範囲から選択する。
【００７８】
　ソルベントソルトミリング時の温度は、３０〜１５０℃が好ましく、８０〜１２０℃がより好ましい。ソルベントソルトミリングの時間は、５時間から２０時間が好ましく、６〜１８時間がより好ましい。
【００７９】
　このソルベントソルトミリングにより部分臭素化亜鉛フタロシアニン顔料、無機塩、有機溶剤を主成分として含む混合物が得られるが、この混合物から有機溶剤と無機塩を除去し、必要に応じて部分臭素化亜鉛フタロシアニン顔料を主体とする固形物を洗浄、濾過、乾燥、粉砕等をすることにより、部分臭素化亜鉛フタロシアニン顔料の粉体を得ることが出来る。洗浄としては、水洗、湯洗のいずれも採用できる。洗浄回数は、１〜５回の範囲で繰り返すことも出来る。水溶性無機塩及び水溶性有機溶剤を用いた前記混合物の場合は、水洗することで容易に有機溶剤と無機塩を除去することが出来る。
【００８０】
　上記した濾別、洗浄後の乾燥としては、例えば、乾燥機に設置した加熱源による８０〜１２０℃の加熱等により、顔料の脱水及び／又は脱溶剤をする回分式あるいは連続式の乾燥等が挙げられ、乾燥機としては一般に箱型乾燥機、バンド乾燥機、スプレードライアー等がある。また、乾燥後の粉砕は、比表面積を大きくしたり一次粒子の平均粒子径を小さくするための操作ではなく、例えば箱型乾燥機、バンド乾燥機を用いた乾燥の場合のように顔料がランプ状等となった際に顔料を解して粉末化するために行うものであり、例えば、乳鉢、ハンマーミル、ディスクミル、ピンミル、ジェットミル等による粉砕等が挙げられる。
【００８１】
　こうして、一次粒子の平均粒子径が０．０１〜０．１μｍの部分臭素化亜鉛フタロシアニン顔料が得られる。
【００８２】
　この部分臭素化亜鉛フタロシアニン顔料に代表される本発明の緑色顔料は公知慣用の用途にいずれも使用できるが、特に一次粒子の平均粒子径が０．０１〜０．１μｍの顔料は、着色すべき合成樹脂等への分散性がより良好となる。尚、上記部分臭素化亜鉛フタロシアニン顔料は、従来の顔料に比べて一次粒子の凝集力が弱く、より解れやすい性質を持つ。電子顕微鏡写真により、従来の顔料では観察できない、凝集体を構成する個々の顔料一次粒子を観察することができる。
【００８３】
　また、カラーフィルターに使用する場合においては、特に一次粒子の平均粒子径が０．０１〜０．１μｍの範囲であると、顔料凝集も比較的弱く、カラーフィルター用レジストインキへの顔料分散が容易であり、鮮明度と輝度とのいずれもが高いカラーフィルターがより簡便に得られ、また、カラーフィルター用レジストインキを硬化する際に多用される３６５ｎｍにおける遮光性は低下し、レジストの光硬化感度の低下がなく、現像時の膜へりやパターン流れも起こり難くなるので好ましい。
【００８４】
　本発明の緑色顔料は、一次粒子の縦横アスペクト比が１〜３であると、各用途分野において粘度特性が向上し、流動性がより高くなる。アスペクト比を求めるには、まず、一次粒子の平均粒子径を求める場合と同様に、透過型電子顕微鏡または走査型電子顕微鏡で視野内の顔料粒子を撮影する。そして、二次元画像上の、凝集体を構成する顔料一次粒子の５０個につき長い方の径（長径）と、短い方の径（短径）の平均値を求め、これらの値を用いて算出する。
【００８５】
　上記本発明に係る緑色顔料は、当該緑色顔料単独で塗膜化する時に、ＣＩＥのＸＹＺ表色系において上記方程式１、２及び３で囲まれるｘｙ色度座標領域を表示することができ、着色力に優れ青味が強すぎず、透過率が高い従来の緑色顔料では表示できなかった緑色を発色し、従来の緑色顔料を用いる場合よりも色再現領域を広げることができる。その結果、上記本発明に係る緑色顔料は従来の塩素化銅フタロシアニン顔料（ＰＧ７）と部分臭素化銅フタロシアニン顔料（ＰＧ３６）の長所を兼ね備えた顔料となっている。また、本発明の緑色顔料は着色力に優れるので、従来のＰＧ３６を用いる場合と比べて、少ない量で規格に定められた緑色に近づけることができるため、膜厚を薄くすることができ、フォトリソグラフィーで製版性が向上し、微細形状を形成しやすくなる。また、本発明の緑色顔料は透過率が高いので、本発明の緑色顔料を用いてカラーフィルターを形成する場合には、ＰＧ７を用いる場合と比べて、カラーフィルターの光の透過性が上がるため、強いバックライトが必要なくなり、液晶パネルのコストアップや消費電力の増加を抑えることができる。本発明に係る緑色顔料は、比較的青味が強い緑色を発色するため、比較的青味が強い緑色画素が求められるテレビ用ＮＴＳＣ、ＥＢＵ規格に特に適している。
【００８６】
　また、本発明に係る緑色顔料が部分臭素化亜鉛フタロシアニン顔料からなる場合には、透過率が高く、また、波長４３５ｎｍにおける前記分光透過率スペクトルの透過率が４５％以下、特に４０％以下となり、調色により消さなければならない余計な青味が少ない顔料が得られる。また、６１０ｎｍにおける前記分光透過率スペクトルの透過率が２０％以下、特に１０％以下となり、調色しても赤味が少ない顔料が得られる。
【００８７】
　本発明に係る緑色顔料を単体で塗膜化して測色するためには、当該緑色顔料に適当な分散剤、バインダー成分及び溶剤を配合して塗工液を調製し、透明基板上に塗工して乾燥し、必要に応じて硬化させればよい。バインダー成分としては、測色を行い得る透明な塗膜を形成できる限り、非硬化性の熱可塑性樹脂組成物を用いても良いし、光硬化性（感光性）又は熱硬化性の樹脂組成物を用いても良い。また、後述する本発明の感光性着色樹脂組成物から他の顔料を除いた組成物を用いることで、顔料としては本発明に係る緑色顔料のみ含有する塗膜を形成し、測色を行うこともできる。
【００８８】
　本発明の緑色顔料を用い公知の方法によりカラーフィルターの緑色画素を形成することができる。緑色画素の製造方法としては、例えば、本発明に係る緑色顔料を光重合性化合物や光重合開始剤等の感光性成分と混合して感光性着色組成物を調製し、これを透明基材の上に塗布し、所定のパターンに露光して現像することによって緑色画素を形成できる。その他、電着法、転写法、ミセル電解法、ＰＶＥＤ（Photovoltaic Electrodeposition）法の方法で緑色パターンを形成して、カラーフィルターを製造してもよい。なお、赤色パターンおよび青色パターンも公知の顔料を使用して、同様の方法で形成できる。
【００８９】
　感光性着色組成物を調製する前に、緑色顔料を予め顔料分散体に調製し、得られた顔料分散体と感光性成分を混合してもよい。この場合には、顔料分散性の良好な感光性着色組成物が得られる。
【００９０】
　また、本発明のカラーフィルター用緑色顔料は、着色成分として単独で用いることも可能だが、通常、顔料分散体又は感光性着色組成物を調製する段階で黄色顔料等の他の顔料と組み合わせて調色される。本発明のカラーフィルター用緑色顔料は、緑色としての着色力に優れ青味が強すぎず、且つ透過率が高いため、カラーフィルター用顔料分散体又は感光性着色組成物における着色成分中の主顔料、更に着色成分中の緑色顔料の主顔料として好適に用いることができる。広い色再現域で且つ高輝度のカラーフィルターの緑色画素を形成する点から、本発明の緑色顔料は、感光性着色組成物における着色成分の全量を基準として３０質量％より多く、更に３９質量％以上、特に５０質量％より多く含まれることが好ましい。
【００９１】
　また、本発明の緑色顔料は、感光性着色組成物における着色成分中の緑色顔料の全量を基準として５０質量％以上、更に６０質量％以上含まれることが好ましい。更に、目標とする色座標によっては他の緑色顔料の添加量が極めて少なくても充分な場合があり、本発明の緑色顔料の配合量は、緑色顔料の全量を基準として８０質量％以上、更に１００質量％であっても目標とする色座標に調整することが可能である。
【００９２】
　顔料分散体又は感光性着色組成物を調製する場合に、比較的少ない顔料使用量で各規格の緑色画素の色に近づける、輝度を高くする、膜厚を薄くする、及び色再現域を広げる点から、前記着色成分中に少なくとも、第一の緑色顔料として前記本発明に係るカラーフィルター用緑色顔料から選ばれる１種、及び第二の緑色顔料として第一の緑色顔料よりも黄味が強い緑色顔料を含有しても良い。
【００９３】
　第一の緑色顔料は、前記本発明に係るカラーフィルター用緑色顔料から選ばれるが、中でも、前記領域Ｂを表示できる緑色顔料であることが、青味が強すぎず輝度を低下させることがなく、黄味が強すぎず緑色としての着色力を低下させることがない点から特に好ましい。
【００９４】
　第一の緑色顔料よりも黄味が強い第二の緑色顔料は、３８０〜７８０ｎｍにおける分光透過率スペクトルの透過率が最大となる波長（Ｔｍａｘ）が第一の緑色顔料よりも長波長であるものであるが、更に、ｘｙ色度座標領域上で第一の緑色顔料と第二の緑色顔料の間が、ｙ＝０．５０で固定にした時にｘが０．０２以上、好ましくは０．０２〜０．０５離れているものであることが、比較的少ない顔料使用量で各規格の緑色画素の色に近づけ、且つ色再現域を広げる効果が高い点から好ましい。上述の条件を満たせば、第二の緑色顔料は、上記本発明に係るカラーフィルター用緑色顔料から選ばれても良いし、更に広色域や黄味が強い緑色画素を必要とする場合には、本発明のカラーフィルター用緑色顔料よりも黄味が強い緑色顔料から選ばれても良い。
【００９５】
　この場合に、本発明のカラーフィルター用緑色顔料よりも黄味が強い緑色顔料としては、上記方程式１、２及び３で囲まれるｘｙ色度座標領域を表示しないものであって、３８０〜７８０ｎｍにおける分光透過率スペクトルの透過率が最大となる波長（Ｔｍａｘ）が５１５ｎｍよりも大きく５３５ｎｍ以下であることが好ましい。
【００９６】
　前記着色成分中には第三の緑色顔料、第四の緑色顔料等、緑色顔料として更に複数の顔料を含有しても良い。その場合であっても、色再現域を広げる効果が高くなる点から、ｘｙ色度座標領域上で第一の緑色顔料や第二の緑色顔料との間が離れていることが好ましく、具体的には、ｘｙ色度座標上で顔料各々をｙ＝０．５０で固定にした時に、各々のｘが０．０２以上、好ましくは０．０３〜０．０５離れていることが好ましい。
【００９７】
　また、本発明の緑色顔料に黄色顔料を組み合わせることによって、波長３８０〜４７０ｎｍにおける分光透過率スペクトルの透過率を低下させることが可能である。黄色顔料としては、例えばＣ．Ｉ．ピグメントイエロー（ＰＹ）１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２６、１２７、１２８、１２９、１３８、１３９、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１９９等が挙げられるが、輝度が高い、又は、顔料が少量で済み薄膜化に適している点から、ＰＹ８３、１３８、１３９、１５０、１８５が好ましく、特にＰＹ１３８、１５０、１８５が好ましい。これらは、１種又は２種以上組み合わせて用いることができる。
【００９８】
　本発明の緑色顔料は、従来の緑色顔料に比べて波長３８０〜４７０ｎｍにおける分光透過率スペクトルの透過率が低く、且つ緑色として充分に着色しながら比較的黄味成分が多いことから、カラーフィルターの緑色画素を形成する場合に、黄色顔料の使用量を少なくできる。緑色顔料と黄色顔料を混合して顔料分散体又は感光性着色組成物を調製する場合には、本発明の緑色顔料を含み、場合によっては第二以上の緑色顔料を含む緑色顔料の合計量に対する黄色顔料の配合比を質量比（黄色顔料／緑色顔料）で好ましくは１．６以下、更に好ましくは０．８以下とする場合でも、波長３８０〜４７０ｎｍにおける分光透過率スペクトルの透過率を充分に低下させることができる。更に、本発明の緑色顔料と組み合わせると、黄色顔料として透明性の高い黄色顔料を使用することが可能になるため、より透明性の高い緑色画素を得ることができる。
【００９９】
　本発明に係る緑色顔料は着色力に優れ透過率が高いことから、それ自体が少量でも充分な発色が得られるので、これを中心に調色をすると、上述したように組み合わされる黄色顔料の使用量も少なくすることができ、顔料全体の使用量が減り、透明性の高い、色純度に優れた緑色画素を形成できる。また、黄色顔料は耐熱性や耐光性に劣るものが多いため、黄色顔料の使用量が少なくなることによって、緑色画素の耐性も向上する。
【０１００】
　色再現域の大きい画像表示装置を得るために特に高濃度型（高色濃度型）のカラーフィルターが求められる場合には、顔料割合が非常に大きい感光性着色組成物（高濃度型感光性着色組成物）を用いることが多い。しかしながら、高濃度型感光性着色組成物は顔料の配合割合が大きいことから、画素を形成した時に色濃度以外の透明性等の光学性能、微細パターン形成能、皮膜物性等への影響が特に重大となる。これに対して本発明の緑色顔料を用いる場合には、高濃度型感光性着色組成物としては非常に少ない顔料でも充分に高濃度型に対応できる発色が得られる。例えば、顔料（Ｐ）／ビヒクル（Ｖ）比（質量比）が０．２５〜１．０、好ましくは０．２５〜０．８の範囲でも、高濃度で且つ透明性の高い緑色画素を形成できる。なお、本発明においてＰ／Ｖ比の顔料（Ｐ）とは、感光性着色組成物に含有される顔料の総量であって、緑色顔料に混合される黄色顔料等の他の顔料を含んでおり、また、ビヒクルとは、感光性着色組成物中の顔料を除く不揮発成分を意味し、液状のモノマー成分もビヒクルに含まれる。
【０１０１】
　また、顔料の使用量が少なくなることに伴い、顔料を分散させる分散剤の使用量を減らすこともできるので、顔料や分散剤等の硬化反応に関与しない成分（非反応性成分）と、光硬化性樹脂や開始剤や熱硬化性樹脂等の硬化反応に関与する成分（反応性成分）からなる感光性着色組成物を用いて画素を形成する場合には、非反応性成分の配合割合が減り、反応性成分の配合割合が増える。具体的には、本発明に係る感光性着色組成物は、前記反応性成分（ａ）に対する着色成分以外の前記非反応性成分（ｂ）の質量比（ｂ／ａ）を０．４５以下にすることが可能となり、充分な反応性が得られる。ここで、着色成分以外の非反応性成分は分散剤を主体として構成される。従って、充分な顔料分散性が得られるのであれば、上記質量比（ｂ／ａ）が小さいほど分散剤の使用量が少なくなり、感光性着色組成物中の反応性成分の割合が増え、その結果、光硬化性が良好となって硬度、弾性、膜厚均一性、カケ抑制、残渣減少、現像性改善、架橋密度向上、薄膜化等の諸物性に優れた緑色画素が得られる。
【０１０２】
　顔料分散体を調製するための分散剤としては、次に示すような高分子分散剤、すなわち（メタ）アクリル酸系（共）重合体ポリフローNo.75、No.90、No.95（共栄社油脂化学工業製）、メガファックF171、F172、F173（大日本インキ化学工業製）、フロラードFc430、Fc431（住友スリーエム製）、ソルスパース13240、20000、24000、26000、28000等の各種ソルスパース分散剤（アビシア製）、ディスパービック111、161、162、163、164、182、2000、2001（ビックケミー製）、アジスパーPB711、PB411、PB111、PB821、PB822（味の素ファインテクノ製）等を用いることができる。
【０１０３】
　カチオン系、アニオン系、ノニオン系、両性、シリコーン系、フッ素系等の界面活性剤も分散剤として使用できる。界面活性剤の中でも、次に例示するような高分子界面活性剤、すなわち、ポリオキシエチレンラウリルエーテル、ポリオキシエチレンステアリルエーテル、ポリオキシエチレンオレイルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類などの高分子界面活性剤が好ましく用いられる。
【０１０４】
　分散剤の配合割合は、通常、顔料（緑色顔料と他の顔料の合計）１００質量部に対して通常は１００質量部以下、好ましくは３０質量部以下の割合で用いる。
【０１０５】
　顔料分散体を調製するための溶剤（分散溶剤）としては、後述する感光性着色組成物を調製するために希釈溶剤として用いられる各種の有機溶剤を用いることができる。分散溶剤は、顔料（緑色顔料と他の顔料の合計）１００質量部に対して通常は１００〜１０００質量部、好ましくは２００〜９００質量部の割合で用いる。
【０１０６】
　顔料分散体は、緑色顔料、他の顔料、分散剤、及び、必要に応じてその他の成分を、任意の順序で溶剤に混合し、ジェットミル、ニーダー、ロールミル、アトライタ、スーパーミル、ディゾルバ、ホモミキサー、サンドミル等の公知の分散機を用いて分散させることによって調製できる。本発明の緑色顔料は、他の顔料とは分けて分散体に調製してもよいし、他の顔料と混合して分散体に調製しても良い。
【０１０７】
　感光性着色組成物は、緑色顔料、他の顔料及び分散剤と共に、光重合性化合物や光重合開始剤等の光硬化に関与する成分、すなわち感光性成分を配合し、必要に応じて溶剤で適切に希釈することにより調製される。
【０１０８】
　光重合性化合物は、光照射によって、それ自体が直接重合反応により硬化するか、又は、光照射によって活性化した開始剤の作用を受けて重合反応を生じて硬化する化合物である。光重合性化合物の反応形式はラジカル重合、アニオン重合、カチオン重合等のいずれであってもよいが、光重合性化合物としては通常、エチレン性不飽和結合を有するラジカル重合性のモノマー、オリゴマー、ポリマーが用いられる。
【０１０９】
　エチレン性不飽和結合を有するモノマー又はオリゴマーとしては、多官能アクリレート系のモノマー又はオリゴマーが好ましく用いられ、例えば、エチレングリコール（メタ）アクリレート、ジエチレングリコールジ（メタ）アクリレート、プロピレングリコールジ（メタ）アクリレート、ジプロピレングリコールジ（メタ）アクリレート、ポリエチレングリコールジ（メタ）アクリレート、ポリプロピレングリコールジ（メタ）アクリレート、ヘキサンジ（メタ）アクリレート、ネオペンチルグリコールジ（メタ）アクリレート、グリセリンジ（メタ）アクリレート、グリセリントリ（メタ）アクリレート、グリセリンテトラ（メタ）アクリレート、テトラトリメチロールプロパントリ（メタ）アクリレート、１，４−ブタンジオールジアクリレート、ペンタエリスリトールトリアクリレート、トリメチロールプロパントリアクリレート、ペンタエリスリトール（メタ）アクリレート、ジペンタエリスリトールヘキサ（メタ）アクリレートなどを例示することができる。これらの成分は２種以上を組み合わせて使用してもよい。
【０１１０】
　上記モノマー又はオリゴマーの少なくとも一部は、充分な架橋密度を得るためにラジカル重合性基を２個以上有していることが好ましく、３個以上有していることが特に好ましい。
【０１１１】
　エチレン性不飽和結合を有するポリマーとしては、上記多価アクリレート系モノマーのポリマーや、或いは、エチレン性不飽和結合と共に水酸基やカルボキシル基等の他の官能基を有するモノマーを重合させた後に、ポリマー分子に存在する水酸基やカルボキシル基等の他の官能基を足場にしてエチレン性不飽和結合を導入したポリマーを用いることができる。
【０１１２】
　充分な製膜性を得るためには重合性のポリマーを用いることが望ましく、充分な架橋密度を得るためには重合性のモノマー又はオリゴマーを用いることが望ましいことから、両者を混合して用いるのが好ましい。
【０１１３】
　これらの重合性又は非重合性のポリマー及び／又は重合性のモノマー及び／又はオリゴマーからなるバインダー樹脂は、感光性着色組成物中に固形分比として、通常、５〜１５質量％、好ましくは７〜１０質量％含有される。
【０１１４】
　光重合開始剤としては、光照射によってラジカル重合、アニオン重合、カチオン重合等の重合反応を開始させる活性種を発生させる化合物を用いることができ、前記光重合性化合物の反応形式に応じて適切な活性種を発生させるものを選ぶ。光ラジカル開始剤としては、紫外線、電離放射線、可視光、或いは、その他の各波長、特に３６５ｎｍ以下のエネルギー線でフリーラジカルを発生する化合物が用いられ、例えば、ベンゾイン、ベンゾフェノンなどのベンゾフェノン誘導体又はそれらのエステルなどの誘導体；キサントン並びにチオキサントン誘導体；クロロスルフォニル、クロロメチル多核芳香族化合物、クロロメチル複素環式化合物、クロロメチルベンゾフェノン類などの含ハロゲン化合物；トリアジン類；フルオレノン類；ハロアルカン類；光還元性色素と還元剤とのレドックスカップル類；有機硫黄化合物；過酸化物などがある。好ましくは、イルガキュアー１８４、イルガキュアー３６９、イルガキュアー６５１、イルガキュアー９０７（いずれもチバ・スペシャルティー・ケミカルズ社製）、ダロキュアー（メルク社製）、アデカ１７１７（旭電化工業株式会社製）、２，２’−ビス（ｏ−クロロフェニル）−４，５，４’，５’−テトラフェニル−１，２’−ビイミダゾール（黒金化成株式会社製）などのケトン系及びビイミダゾール系化合物等を挙げることができる。これらの開始剤を１種のみ又は２種以上を組み合わせて用いることができる。２種以上を併用する場合には、吸収分光特性を阻害しないようにするのがよい。
【０１１５】
　光ラジカル開始剤は、感光性着色組成物中に固形分比として、通常、０．０５〜１８質量％、好ましくは０．１〜１３質量％含有される。光ラジカル開始剤の添加量が０．０５質量％未満になると光硬化反応が進まず、残膜率、耐熱性、耐薬品性などが低下する傾向がある。また、この添加量が１８質量％を超えるとベース樹脂への溶解度が飽和に達し、スピンコーティング時や塗膜レベリング時に開始剤の結晶が析出し、膜面の均質性が保持できなくなってしまい、膜荒れ発生と言う不具合が生じる。
【０１１６】
　なお、感光性着色組成物を調製するにあたって、光重合開始剤は、本発明に係る感光性着色組成物に最初から添加しておいてもよいが、比較的長期間保存する場合には、使用直前に感光性樹脂組成物中に分散或いは溶解することが好ましい。
【０１１７】
　さらに本発明の感光性着色組成物には、耐熱性、密着性、耐薬品性（特に耐アルカリ性）の向上を図る目的で、必要に応じて、エポキシ基を分子内に２個以上有する化合物（エポキシ樹脂）を配合することができる。エポキシ基を分子内に２個以上有する化合物としては、例えば、ビスフェノールＡ型エポキシ樹脂としてエピコート１００１、１００２、１００３、１００４、１００７、１００９、１０１０（油化シェル製）など、ビスフェノールＦ型エポキシ樹脂としてエピコート８０７（油化シェル製）など、フェノールノボラック型エポキシ樹脂としてＥＰＰＮ２０１、２０２（日本化薬製）、エピコート１５４（油化シェル製）など、クレゾールノボラック型エポキシ樹脂としてＥＯＣＮ１０２、１０３Ｓ、１０４Ｓ、１０２０、１０２５、１０２７（日本化薬製）、エピコート１８０Ｓ（油化シェル製）などを例示できる。さらに、環式脂肪族エポキシ樹脂や脂肪族ポリグリシジルエーテルを例示することもできる。
【０１１８】
　このようなエポキシ樹脂は、感光性着色組成物中に固形分比で、通常は０〜６０質量％、好ましくは５〜４０質量％含有される。
【０１１９】
　上述の感光性着色組成物には、必要に応じて上記の成分以外にもシランカップリング剤等の各種の添加剤を配合することができる。
【０１２０】
　上記感光性着色組成物には、塗料化及び塗布適性を考慮して通常、光重合性化合物、多価ラジカル重合性化合物、光重合開始剤等の配合成分に対する溶解性が良好で、且つ、スピンコーティング性が良好となるように沸点が比較的高い溶剤が含有される。使用可能な溶剤としては、例えばメチルアルコール、エチルアルコール、Ｎ−プロピルアルコール、ｉ−プロピルアルコールなどのアルコール系溶剤；メトキシアルコール、エトキシアルコールなどのセロソルブ系溶剤；メトキシエトキシエタノール、エトキシエトキシエタノールなどのカルビトール系溶剤；酢酸エチル、酢酸ブチル、メトキシプロピオン酸メチル、エトキシプロピオン酸エチル、乳酸エチルなどのエステル系溶剤；アセトン、メチルイソブチルケトン、シクロヘキサノンなどのケトン系溶剤；メトキシエチルアセテート、エトキシエチルアセテート、エチルセロソルブアセテートなどのセロソルブアセテート系溶剤；メトキシエトキシエチルアセテート、エトキシエトキシエチルアセテートなどのカルビトールアセテート系溶剤；ジエチルエーテル、エチレングリコールジメチルエーテル、ジエチレングリコールジメチルエーテル、テトラヒドロフランなどのエーテル系溶剤；Ｎ，Ｎ−ジメチルホルムアミド、Ｎ，Ｎ−ジメチルアセトアミド、Ｎ−メチルピロリドンなどの非プロトン性アミド溶剤；γ−ブチロラクトンなどのラクトン系溶剤；ベンゼン、トルエン、キシレン、ナフタレンなどの不飽和炭化水素系溶剤；Ｎ−ヘプタン、Ｎ−ヘキサン、Ｎ−オクタンなどの飽和炭化水素系溶剤などの有機溶剤を例示することができる。これらの溶剤の中では、メトキシエチルアセテート、エトキシエチルアセテート、エチルセロソルブアセテートなどのセロソルブアセテート系溶剤；メトキシエトキシエチルアセテート、エトキシエトキシエチルアセテートなどのカルビトールアセテート系溶剤；エチレングリコールジメチルエーテル、ジエチレングリコールジメチルエーテル、プロピレングリコールジエチルエーテルなどのエーテル系溶剤；Ｎ，Ｎ−ジメチルアセトアミドなどの非プロトン性アミド溶剤；メトキシプロピオン酸メチル、エトキシプロピオン酸エチル、乳酸エチルなどのエステル系溶剤が特に好適に用いられる。特に好ましくは、Ｎ，Ｎ−ジメチルアセトアミド、ＭＢＡ（酢酸−３−メトキシブチル、ＣＨ3ＣＨ（ＯＣＨ3）ＣＨ2ＣＨ2ＯＣＯＣＨ3）、ＰＧＭＥＡ（プロピレングリコールモノメチルエーテルアセテート、ＣＨ3ＯＣＨ2ＣＨ（ＣＨ3）ＯＣＯＣＨ3）、ＤＭＤＧ（ジエチレングリコールジメチルエーテル、Ｈ3ＣＯＣ2Ｈ4ＯＣＨ3）又はこれらを混合したものを使用することができ、これらを用いて固形分濃度を１０〜７０質量％に調製する。
【０１２１】
　感光性着色組成物を製造するには、本発明の緑色顔料、他の顔料、分散剤、光重合性化合物、光重合開始剤、及び、その他の成分を適切な溶剤に投入するか、本発明の緑色顔料、他の顔料、分散剤等からなる顔料分散体と、光重合性化合物、光重合開始剤等の感光性成分及びその他の成分を溶剤中に投入して、ペイントシェーカー、ビーズミル、サンドグラインドミル、アトライターミル、２本ロールミル、３本ロールミル、ニーダなどの一般的な方法で溶解、分散させればよい。
【０１２２】
　このようにして得られる感光性着色組成物を用いてカラーフィルターの緑色画素を形成することができる。カラーフィルターは、透明基板に所定のパターンで形成されたブラックマトリックスと、当該ブラックマトリックス上に所定のパターンで形成した画素部を備え、さらに必要に応じて、当該画素部を覆うように形成された保護膜を備えている。保護膜上に必要に応じて液晶駆動用の透明電極が形成される場合もある。また、ブラックマトリックス層が形成された領域に合わせて、透明電極板上若しくは画素部上若しくは保護膜上にスペーサーが形成される場合もある。
【０１２３】
　画素部は赤色画素、緑色画素及び青色画素がモザイク型、ストライプ型、トライアングル型、４画素配置型等の所望のパターンで配列されてなり、ブラックマトリックス層は各画素パターンの間及び画素部形成領域の外側の所定領域に設けられている。
【０１２４】
　緑色画素は、本発明の緑色顔料を含有する感光性着色組成物を透明基板の一面側に塗布し、フォトマスクを介して光照射することにより露光し、アルカリ現像後、クリーンオーブン等で加熱硬化することにより形成できる。他の色の画素やブラックマトリックス層などの着色層は、緑色画素と同様に顔料分散法で形成するのが好ましいが、染色法、印刷法、電着法等の他の方法で形成することもできる。ブラックマトリックス層は、クロム蒸着等により形成してもよい。画素部は、通常、２．０μｍ程度の厚さに形成する。
【０１２５】
　保護膜は、透明な感光性樹脂組成物の塗工液を、スピンコーター、ロールコーター、スプレイ、印刷等の方法により塗布して形成することができる。保護膜は、例えば、２μｍ程度の厚さに形成する。スピンコーターを使用する場合、回転数は５００〜１５００回転／分の範囲内で設定する。感光性樹脂組成物の塗工膜は、フォトマスクを介して光照射することにより露光され、アルカリ現像後、クリーンオーブン等で加熱硬化されて保護膜となる。
【０１２６】
　保護膜上の透明電極は、酸化インジウムスズ（ＩＴＯ）、酸化亜鉛（ＺｎＯ）、酸化スズ（ＳｎＯ）等、およびそれらの合金等を用いて、スパッタリング法、真空蒸着法、ＣＶＤ法等の一般的な方法により形成され、必要に応じてフォトレジストを用いたエッチング又は治具の使用により所定のパターンとしたものである。この透明電極の厚みは２０〜５００ｎｍ程度、好ましくは１００〜３００ｎｍ程度とすることできる。
【０１２７】
　透明電極上のスペーサーも、感光性樹脂組成物の塗工液を、スピンコーター、ロールコーター、スプレイ、印刷等の方法により塗布し、フォトマスクを介する光照射により露光し、アルカリ現像後、クリーンオーブン等で加熱硬化することにより形成できる。上記スペーサーは、セルギャップに対応する高さを有する柱状スペーサーであることが好ましい。柱状スペーサーは、例えば、５μｍ程度の高さに形成される。スピンコーターの回転数も保護膜を形成する場合と同様に、５００〜１５００回転／分の範囲内で設定すればよい。
【０１２８】
　配向膜は、ポリイミド樹脂等の樹脂を含有する塗工液をカラーフィルターの内面側にスピンコート等の公知の方法で塗布し、乾燥し、必要に応じて熱や光により硬化させた後、ラビングすることによって形成できる。
【０１２９】
　このようにして得られるカラーフィルターは、透明基板と、当該透明基板上に形成された画素部を備え、さらに必要に応じてブラックマトリックス層、前記着色層を被覆する保護膜及び／又は対向させるべき電極基板との間隔を維持するために非表示部と重なり合う位置に設けられたスペーサー等を備えていてもよく、画素部のうち緑色画素が本発明の緑色顔料を含有するものである。
【０１３０】
　この緑色画素は、膜厚が２．７μｍ以下、好ましくは２．５μｍ以下にして単一画素でＦ１０光源で測色した時に、ＣＩＥのＸＹＺ表色系においてｘ座標が０．２１≦ｘ≦０．３０、ｙ座標が０．５５≦ｙ≦０．７１及び刺激値Ｙが２９≦Ｙ、更に好ましくは５０≦Ｙの範囲の色空間を表示でき、他の色の画素と組み合わせることによって広い色再現領域を確保できると共に、膜厚が薄くても輝度が非常に大きい。
【０１３１】
　また、上記緑色画素は、少なくとも第一の緑色顔料として前記カラーフィルター用緑色顔料から選ばれる１種、及び第二の緑色顔料として第一の緑色顔料よりも黄味が強い緑色顔料を含有する場合には、単一画素でＦ１０光源で測色した時にＣＩＥのＸＹＺ表色系においてｘ座標が０．２１≦ｘ≦０．３０、ｙ座標が０．５５≦ｙ≦０．７１の範囲のｘｙ色度座標領域を表示できる。黄味の強い緑色を表示できるため、他の色の画素と組み合わせることによって広い色再現領域を確保できる。
【０１３２】
　更に、上記緑色画素は、少量の黄色顔料を混合するだけで黄味を強くすることができ、画素中の前記本発明の緑色顔料を含む緑色顔料に対する前記黄色顔料の質量比（黄色顔料／緑色顔料）が１．６以下の場合でも、単一画素でＦ１０光源で測色した時にＣＩＥのＸＹＺ表色系においてｘ座標が０．２１≦ｘ≦０．３０、ｙ座標が０．５５≦ｙ≦０．７１の範囲のｘｙ色度座標領域を表示することができる。
【０１３３】
　また、上記緑色画素は、顔料や分散剤等の非感光性成分を少なくし、光重合性化合物や光重合開始剤等の感光性成分、熱硬化性樹脂等の感光性成分以外の硬化性成分、アルカリ可溶性バインダー等の現像性成分の配合割合を増やすことができるので、光硬化性、微細パターンの形成能、画素形成後の物性が良好であり、具体的には、照射感度が良好であり、残さが生じにくく、異物が残らず、現像度が高く、現像後形状が正確であり、画素の断面は台形状となり、膜厚が均一である。また、得られた画素は架橋密度が高いので、硬度や弾性に優れ、不純物の溶出も少ない。
【０１３４】
　本発明によれば、感光性着色組成物の塗膜を上面から露光する時に塗膜の下側まで充分に硬化するので、現像する時に逆テーパー状にはならず、画素断面の下底の長さに対する上底の長さの比（上底／下底）が１未満となるテーパー状に形成され、パターンの形状が良好である。
【０１３５】
　また、得られた画素は硬度が５００Ｎ／ｍｍ2以上又は弾性変形率が２０％以上に達し、変形し難い緑色画素が得られる。
【０１３６】
　画素の硬度は、超微小硬度計（（株）フィッシャーインスツルメンツ製ＷＩＮ−ＨＣＵ）を用い、ビッカース圧子の最大荷重２０ｍＮ（加重速度２ｍＮ／秒、最大荷重で５秒間保持、除重速度２ｍＮ／秒）となる条件で表面硬度を測定した時のユニバーサル硬さ（試験荷重／試験荷重下でのビッカース圧子の表面積：Ｎ／ｍｍ2）として特定される。
【０１３７】
　また、弾性変形率は上記試験において、弾性変形量と塑性変形量を測定し、弾性変形量と塑性変形量の総和である全変形量に対する弾性変形量の割合として特定される。
【０１３８】
　また、液晶カラーテレビは動画に対応するために高速応答が必要とされる。このような要求に対して、本発明の緑色顔料を用いることで硬化成分を十分な量使えるため、不純物の溶出性を少なくし、電圧保持率等に優れたカラーフィルターを作製し、液晶カラーテレビに適用できる。
【０１３９】
　このようにして製造されたカラーフィルターを相手部材である液晶駆動側基板と対向させ、間隙部に液晶を満たして密封することにより、液晶パネルが得られる。このような液晶パネルは、パーソナルコンピューター等のフラットディスプレー等の表示装置として好適に適用できる。
【０１４０】
　なお、本発明に係るカラーフィルターを液晶表示装置用カラーフィルターを代表例として説明したが、本発明は、ＴＮ、ＩＰＳ、ＶＡ等の駆動モードに関係なくアクティブ方式のカラーフィルターに適用可能であり、また、アクティブ方式に限られず各種の駆動方式のカラーフィルター、例えば単純マトリックス方式等に適用可能であり、さらには、液晶表示装置以外の他方式の表示装置用のカラーフィルター、例えばＥＬ（エレクトロルミネッセンス）デバイスのカラーフィルターにも適用可能である。
【０１４１】
　ＥＬデバイスは、ＲＧＢ各色のＥＬ素子をマトリックス状に配列し、各色の発光を制御すればフルカラー表示可能であるが、ＥＬ素子の光取り出し側（鑑賞者側）にカラーフィルターを配置することにより、発色光を変調させて表示性能を向上させることができ、またカラーフィルターがＥＬ素子を外部光から保護して長寿命化に貢献する等の効果も得られる。
【実施例】
【０１４２】
　Ａ．緑色顔料の合成
　（合成実施例１）
　フタロジニトリル、塩化亜鉛を原料として亜鉛フタロシアニンを製造した。これの１‐クロロナフタレン溶液は、６００〜７００ｎｍに光の吸収を有していた。ハロゲン化は、塩化スルフリル３．１質量部、無水塩化アルミニウム３．７質量部、塩化ナトリウム０．４６質量部、亜鉛フタロシアニン１質量部を４０℃で混合し、臭素２．２質量部を滴下して行った。８０℃で１５時間反応し、その後、反応混合物を水に投入し、部分臭素化亜鉛フタロシアニン粗顔料を析出させた。この水性スラリーを濾過し、８０℃の湯洗浄を行い、９０℃で乾燥させ、２．６質量部の精製された部分臭素化亜鉛フタロシアニン粗顔料を得た。
【０１４３】
　この部分臭素化亜鉛フタロシアニン粗顔料１質量部、粉砕した塩化ナトリウム７質量部、ジエチレングリコール１．６質量部、キシレン０．０９質量部を双腕型ニーダーに仕込み、１００℃で６時間混練した。混練後８０℃の水１００質量部に取り出し、１時間攪拌後、濾過、湯洗、乾燥、粉砕した部分臭素化亜鉛フタロシアニン顔料（以下、顔料組成物（１）と称す）を得た。
【０１４４】
　得られた部分臭素化亜鉛フタロシアニン顔料は、質量分析によるハロゲン含有量分析から、平均組成ＺｎＰｃＢｒ10Ｃｌ4Ｈ2で（Ｐｃ；フタロシアニン）、１分子中に平均１０個の臭素を含有するものであった。
　なお、透過型電子顕微鏡（日本電子（株）製ＪＥＭ−２０１０）で測定した一次粒径の平均値は０．０６５μｍであった。
【０１４５】
　（合成実施例２）
　フタロジニトリル、塩化亜鉛を原料として亜鉛フタロシアニンを製造した。これの１‐クロロナフタレン溶液は、６００〜７００ｎｍに光の吸収を有していた。ハロゲン化は、塩化スルフリル３．１質量部、無水塩化アルミニウム３．７質量部、塩化ナトリウム０．４６質量部、亜鉛フタロシアニン１質量部を４０℃で混合し、臭素２．６３質量部を滴下して行った。８０℃で１５時間反応し、その後、反応混合物を水に投入し、部分臭素化亜鉛フタロシアニン粗顔料を析出させた。この水性スラリーを濾過し、６０℃の湯洗浄を行い、９０℃で乾燥させ、２．８質量部の精製された部分臭素化亜鉛フタロシアニン粗顔料を得た。
【０１４６】
　この部分臭素化亜鉛フタロシアニン粗顔料に他の成分を上記合成実施例１と同じ組成で仕込み、同じ方法でニーダーを用い顔料化し、部分臭素化亜鉛フタロシアニン顔料（以下、顔料組成物（２）と称す）を得た。
【０１４７】
　得られた部分臭素化亜鉛フタロシアニン顔料は、質量分析によるハロゲン含有量分析から、平均組成ＺｎＰｃＢｒ12Ｃｌ3Ｈで（Ｐｃ；フタロシアニン）、一分子中に平均１２個の臭素を含有するものであった。
　なお、透過型電子顕微鏡（日本電子（株）製ＪＥＭ−２０１０）で測定した一次粒径の平均値は０．０６５μｍであった。
【０１４８】
　Ｂ．緑顔料分散体の調製
　（分散体実施例１）
　直径０．５ｍｍのジルコニアビーズを仕込んだ五十嵐機械製造社製高速分散機「ＴＳＣ−６Ｈ」に、前記合成実施例１で合成した顔料組成物（１）１５質量部、ビックケミー社製アクリル系分散剤「ＢＹＫ−２００１」７質量部、プロピレングリコールモノメチルアセテート（以下、ＰＧＭＥＡと称す）７８質量部を仕込み、毎分２０００回転で８時間攪拌して、部分臭素化亜鉛フタロシアニン顔料分散体（１）を調製した。調製後、分光透過率スペクトル測定、粒度分布測定、粘度測定を行った。各評価結果を第１表に示す。また、透過率が最小になる波長（Ｔｍｉｎ）が５％となる単色分光透過率スペクトルを、従来の緑色顔料であるＰＧ７とＰＧ３６の単色分光透過率スペクトルと共に図５に示す。
【０１４９】
　ａ）分光透過率スペクトル測定
　単色分光透過率スペクトルは、オリンパス（株）製ＯＳＰ−ＳＰ２００顕微分光測光装置を用いて測定した。測定条件は、光源がＦ１０光源、照明倍率２０倍、ピンホ−ルＮｏ．７（５０μｍ）である。
【０１５０】
　ｂ）粘度測定
　回転振動型粘度計（ビスコメイトＶＭ−１Ｇ、山一電機社製）を用いて、２３．５℃における粘度を測定した。
【０１５１】
　ｃ）粒度分布測定
　顔料分散体０．１質量部をＰＧＭＥＡ溶媒９．９質量部で希釈し、マイクロトラックＵＰＡ粒度分布計（日機装社製）を用いて、粒度分布を測定した。
【０１５２】
　（分散体実施例２）
　顔料組成物（１）の代わりに前記合成実施例２で合成した顔料組成物（２）を用いた以外は分散体実施例１と同様にして、部分臭素化亜鉛フタロシアニン顔料分散体（２）を調製し、分散体実施例１と同様に評価した。各評価結果を第１表に示す。また、透過率が最小になる波長（Ｔｍｉｎ）が５％となる単色分光透過率スペクトルを、従来の緑色顔料であるＰＧ７とＰＧ３６の単色分光透過率スペクトルと共に図５に示す。
【０１５３】
　（分散体比較例１）
　顔料組成物（１）の代わりにピグメントグリーン７（塩素化銅フタロシアニン顔料）を用いた以外は分散体実施例１と同様にして、塩素化銅フタロシアニン顔料分散体を調製し、分散体実施例１と同様に評価した。各評価結果を第１表に示す。
【０１５４】
　（分散体比較例２）
　顔料組成物（１）の代わりにピグメントグリーン３６（臭素化銅フタロシアニン顔料）を用いた以外は分散体実施例１と同様にして、臭素化銅フタロシアニン顔料分散体を調製し、分散体実施例１と同様に評価した。各評価結果を第１表に示す。
【０１５５】
【表１】
2004070342.tif 000003
【０１５６】
　本発明に係る分散体実施例１、２においては、Ｆ１０光源の青光源の波長である４３５ｎｍにおける前記分光透過率スペクトルの透過率がＰＧ７に比べ低く、調色で消すべき青み成分が少なくなっていることが明らかになった。更に、Ｆ１０光源の三波長管の副波長である４９０ｎｍにおける透過率がＰＧ７、ＰＧ３６に比べ低く、Ｆ１０光源の副波長光源を透過しないため、緑色として着色力が高くなることが明らかになった。また、５４５ｎｍにおける透過率がＰＧ７に比べ高く、緑色の波長である５４５ｎｍ付近に高い透過率を持つことが明らかになった。また、６１０ｎｍにおける透過率はＰＧ３６に比べ低く、赤味成分が少なくなっていることが明らかになった。また、本発明に係る分散体実施例１、２においては、ＰＧ７とＰＧ３６の間の色度座標領域を表示でき、且つＹ値が比較的高く、すなわち明度が高いことが明らかになった。
【０１５７】
　また、本発明に係る分散体実施例１、２においては、ＰＧ７及びＰＧ３６に比べて粘度が低く、分散性が良好であった。更に、本発明に係る分散体実施例１、２においては、ＰＧ７及びＰＧ３６に比べて平均粒径（５０％粒径）が小さいことから、微細化されており、分散性が良好であることがわかった。
【０１５８】
　Ｃ．感光性緑色組成物の調製
（感光性緑色組成物実施例１）
　（１）黄色顔料分散体の調製
　顔料組成物（１）の代わりにＰＹ８３を用いた以外は分散体実施例１と同様にして、ＰＹ８３顔料分散体を調製した。
【０１５９】
　（２）感光性緑色組成物Ａの調製
　アルカリ可溶型光反応性ポリマーを調製するために、ＭＭＡ７０部、ＢｚＭＡ１５部、ＭＡＡ１５部、ＰＧＭＥＡ１００部をフラスコに仕込み、９３℃、窒素雰囲気下で７時間重合した。この反応液の固形分濃度をＰＧＭＥＡで４０．２％に調製した。得られたポリマーの酸価は１０４ｍｇＫＯＨ、ポリスチレン換算の重量平均分子量Ｍｗは２４，７００であった。
【０１６０】
　次いで、部分臭素化亜鉛フタロシアニン顔料分散体（１）、ＰＹ８３顔料分散体、アルカリ可溶型光反応性ポリマー、ジペンタエリスリトールペンタアクリレート（以下、ＤＰＰＡ）、イルガキュア３６９（商品名）及びＰＧＭＥＡを下記割合で、室温で混合、攪拌、ろ過して感光性緑色組成物Ａを調製した。
　＜感光性緑色組成物Ａの組成＞
・臭素化亜鉛フタロシアニン顔料分散体（１）　　　　　　　　：４９．００部
・ＰＹ８３顔料分散体　　　　　　　　　　　　　　　　　　　：８．６５部
・アルカリ可溶型光反応性ポリマー　　　　　　　　　　　　　：６．３１部
・ＤＰＰＡ（日本化薬（株）製サートマーＳＲ３９９Ｅ）　　　　　：３．２６部
・イルガキュア３６９（商品名：チバ・スペシャルティ・ケミカルズ社製）
　　　　　　　　　　　　　　　　　　　　　　　　　　　　　：２．４９部
・ＰＧＭＥＡ　　　　　　　　　　　　　　　　　　　　　　　：３０．２９部
【０１６１】
　（感光性緑色組成物実施例２及び感光性緑色組成物比較例１〜４）
　配合成分を第２表に示すように変更する以外は感光性緑色組成物実施例１と同様と同様の手順で、感光性緑色組成物Ｂ〜Ｆを調製した。
【０１６２】
【表２】
2004070342.tif 000004
【０１６３】
　Ｄ．緑色画素の形成
　（緑色画素実施例１〜２、緑色画素比較例１〜４）
　実施例の感光性緑色組成物Ａ乃至Ｂ及び比較例の感光性緑色組成物Ｃ乃至Ｆを用いて緑色画素を作成し、下記項目を評価した。評価結果を第３表に示す。
【０１６４】
　（１）緑色画素の形成
　１０ｃｍ画のガラス基板上に、感光性緑色組成物をスピンコーター（ＭＩＫＡＳＡ製、形式１Ｈ−ＤＸ２）により、塗布、乾燥し、塗膜を形成した。この塗膜をホットプレート上で９０℃、３分間加熱した。加熱後、２．０ｋＷの超高圧水銀ランプを装着したＵＶアライナー（大日本スクリーン製、形式ＭＡ　１２００）によって、１００ｍＪ／ｃｍ2の強度（４０５ｎｍ照度換算）でフォトマスクを介して紫外線を照射した。紫外線の照射後、２３℃の０．５質量％水酸化カリウム水溶液を用いて１分間、スピン現像機で現像した後、純水で１分間洗浄して乾燥し、塗膜をクリーンオーブン（忍足研究所（株）製、ＳＣＯＶ−２５０　Ｈｙ−Ｓｏ）により２３０℃で３０分間乾燥し、硬化膜を得た。
【０１６５】
　（２）色評価
　形成したカラーフィルター画素を、オリンパス（株）製ＯＳＰ−ＳＰ２００顕微分光測光装置で測色した。測定条件は、光源がＦ１０光源、照明倍率２０倍、ピンホ−ルＮｏ．７（５０μｍ）である。
　色評価がｘ＝０．２５７、ｙ＝０．６９３となる各硬化膜の膜厚を第三表に示す。色評価でｘ＝０．２５７、ｙ＝０．６９３となる塗膜及び硬化膜を用いて、以後各項目の評価を行った。
【０１６６】
　（３）硬さ・弾性変形率評価
　得られた硬化膜の硬度を、超微小硬度計（（株）フィッシャーインスツルメンツ製ＷＩＮ−ＨＣＵ）を用い、ビッカース圧子の最大荷重２０ｍＮとなる条件で表面硬度を測定した時のユニバーサル硬さ（試験荷重／試験荷重下でのビッカース圧子の表面積：Ｎ／ｍｍ2）で評価した。
　また、同時に測定される最大荷重時の変形量及び荷重解除後の変形量から、次式：
弾性変形率＝１００−（荷重解除後の変形量／最大荷重時の変形量）×１００
に従い、弾性変形率を計算した。
【０１６７】
　（４）残渣、感度、密着性、現像性及び断面形状の評価
　（２）の色評価で硬化膜がｘ＝０．２５７、ｙ＝０．６９３となる各塗膜に、超高圧水銀ランプを用いフォトマスクを介して、３６５ｎｍ、４０５ｎｍ及び４３６ｎｍの各波長を含む紫外線を３００ｍＪ／ｃｍ2の露光量で照射した。但し、感度評価を行う場合には、５０〜３００ｍＪ／ｃｍ2の範囲で露光量を変動させた。その後、各基板を２３℃の０．５質量％水酸化カリウム水溶液を用いて１分間、スピン現像機で現像した後、純水で１分間洗浄し、乾燥した。その後、基板を２３０℃のクリーンオーブン内で３０分間ポストベークを行って、基板上に画素パターンが配列された画素アレイを作製した。得られた緑色画素について、以下の評価を行った。結果を第３表に示す。
【０１６８】
　＜残渣＞
　未露光部の基板表面をエタノールを含ませたレンズクリーナー（商品名トレシー、東レ（株）製）で１０回拭き取り、レンズクリーナーの着色の有無を調べ、下記基準で評価した。
・○：レンズクリーナーが全く着色しない。
・×：レンズクリーナーが着色する。
【０１６９】
　＜感度＞
　２０μｍのライン＆スペースが密着する最小露光量を測定し、下記基準で評価した。
・○：１００ｍＪ／ｃｍ2以下で２０μｍのラインが密着する。
・×：１００ｍＪ／ｃｍ2以下で２０μｍのラインが密着しない。
【０１７０】
　＜密着性＞
　１μｍ〜５０μｍのライン＆スペースで、現像工程後に流されずに密着している最小線幅を測定し、下記基準で評価した。
・○：１０μｍ以下のラインが密着する。
・×：１０μｍ以下のラインが密着しない。
【０１７１】
　＜現像性＞
　未露光部が完全に溶解した時間を測定し、下記基準で評価した。
・◎：２０秒〜４０秒で完全に溶解する。
・○：６０秒以内で完全に溶解する。
・×：６０秒以内で完全に溶解しない。
【０１７２】
　＜断面形状＞
　実施例１〜２及び比較例１〜４において基板に作製した画素を、ライン＆スペースに対して垂直にガラス基板ごと切断し、真横からの断面写真を走査電子顕微鏡にて撮影した。倍率は１０，０００倍とした。撮影された写真上で、画素断面の上底と下底の長さを測定し、下底の長さに対する上底の長さの比率（上底／下底）を求めた。得られた比率を、下記基準で評価した。
・○：比率が１未満である。
・×：比率が１以上である。
【０１７３】
【表３】
2004070342.tif 000005
【０１７４】
　本発明に係る緑色顔料を用いた実施例１、２は、膜厚が２．４９、２．６１μｍと薄いもので、単一画素で測色した時のＣＩＥのＸＹＺ表色系におけるｘ座標が０．２５７、ｙ座標が０．６９３を実現でき、且つ刺激値Ｙが３１．５、２９．５と輝度が高かった。本発明に係る緑色顔料を用いた実施例は、膜厚が薄く、硬度や弾性変形率、残渣、感度、密着性、現像性、形状の点においても優れた画素が得られた。
【０１７５】
　一方、緑色顔料としてＰＧ７を用いた比較例１は、実施例と同様の色度（ｘ、ｙ）を実現するためには、黄色顔料／緑色顔料＝０．９と黄色顔料を多く含む必要があり、膜厚は２．９３μｍとなって、且つ得られた刺激値Ｙは２４．６であり比較的暗い画素となった。また膜厚が厚いため、残渣、現像性に劣るものとなった。
【０１７６】
　また、緑色顔料としてＰＧ３６を用いた比較例２は、実施例と同様の色度（ｘ、ｙ）を実現するためには、膜厚を厚く４．９２μｍとする必要があり、輝度も実施例１、２に劣るものであった。また膜厚が厚いため、硬度や弾性変形率、残渣、感度、密着性、現像性、形状のいずれにおいても劣るものとなった。
【０１７７】
　また、緑色顔料としてＰＧ７とＰＧ３６を組み合わせて用いた比較例３、４は、実施例と同様の色度（ｘ、ｙ）を実現するためには、膜厚はＰＧ３６よりも改善されているものの厚くする必要があり、輝度もＰＧ７よりも改善されているものの実施例に劣るものであった。また膜厚が厚いため、残渣、現像性、形状に劣るものとなった。
【０１７８】
　Ｅ．カラーフィルターの作製
　（カラーフィルター実施例１）
　（１）ブラックマトリックスの形成
　厚み１．１ｍｍのガラス基板（旭硝子（株）製ＡＬ材）上に、感光性の黒色樹脂ＣＫ−２０００（富士ハントテクノロジー（株）製の商品名）をスピンコーターで塗布し、１００℃で３分間乾燥させ、膜厚１．０μｍの遮光層を形成した。当該遮光層を超高圧水銀ランプで遮光パタ−ンに露光した後に、０．５ｗｔ％水酸化カリウム水溶液で現像し、その後、基板を２３０℃の雰囲気中に３０分間放置することにより加熱処理を施して遮光部を形成すべき領域にブラックマトリックスを形成した。
【０１７９】
　（２）着色層の形成
　上記のようにしてブラックマトリックスを形成した基板上に、感光性赤色組成物ＣＲ−２０００（富士ハントテクノロジー（株）製の商品名）をスピンコーティング法により塗布（塗布厚み２．０μｍ）し、その後、７０℃のオーブン中で３０分間乾燥した。
【０１８０】
　次いで、感光性赤色組成物の塗膜から１００μｍの距離にフォトマスクを配置してプロキシミティアライナにより２．０ｋＷの超高圧水銀ランプを用いて着色層の形成領域に相当する領域のみに紫外線を１０秒間照射した。次いで、０．５ｗｔ％水酸化カリウム水溶液（液温２３℃）中に１分間浸漬してアルカリ現像し、塗膜の未硬化部分のみを除去した。その後、基板を２３０℃の雰囲気中に３０分間放置することにより加熱処理を施して赤色画素を形成すべき領域に赤色のレリーフパターンを形成した。
【０１８１】
　次に、上記感光性緑色組成物Ａを用いて、赤色のレリーフパターン形成と同様の工程で、緑色画素を形成すべき領域に緑色のレリーフパターンを形成した。
　さらに、感光性青色樹脂組成物ＣＢ−２０００（富士ハントテクノロジー（株）製の商品名）を用いて、赤色のレリーフパターン形成と同様の工程で、青色画素を形成すべき領域に青色のレリーフパターンを形成し、赤（Ｒ）、緑（Ｇ）、青（Ｂ）の３色からなる着色層を形成し、カラーフィルターを得た。
【０１８２】
　（３）保護膜の形成
　着色層を形成したガラス基板上に、クリアレジスト（ＪＳＲ（株）製、商品名オプトマーＳＳ６９１７）をスピンコーティング法により塗布、乾燥し、乾燥膜厚２μｍの塗膜を形成した。この塗膜から１００μｍの距離にフォトマスクを配置してプロキシミティアライナにより２．０ｋＷの超高圧水銀ランプを用いて着色層の形成領域に相当する領域のみに紫外線を１０秒間照射した。次いで、０．５ｗｔ％水酸化カリウム水溶液（液温２３℃）中に１分間浸漬してアルカリ現像し、塗膜の未硬化部分のみを除去した。その後、基板を２００℃の雰囲気中に３０分間放置することにより加熱処理を施して保護膜を形成し、着色層と保護膜を有するカラーフィルターを得た。
【０１８３】
　（４）スペーサーの形成
　着色層を形成したガラス基板上に、下記組成の柱レジスト（富士フィルムオーリン（株）製、商品名カラーモザイク、品番ＣＫ−２０００）をスピンコーティング法により塗布、乾燥し、乾燥膜厚５μｍの塗布膜を形成した。この塗膜から１００μｍの距離にフォトマスクを配置してプロキシミティアライナにより２．０ｋＷの超高圧水銀ランプを用いて、ブラックマトリックス上のスペーサーの形成領域のみに紫外線を１０秒間照射した。次いで、０．５ｗｔ％水酸化カリウム水溶液（液温２３℃）中に１分間浸漬してアルカリ現像し、未硬化部分のみを除去した。その後、基板を２３０℃の雰囲気中に３０分間放置することにより加熱処理を施して固定スペーサーを形成し、着色層とスペーサーを有するカラーフィルターを得た。得られたカラーフィルターは、色再現域が広く且つ輝度の高いカラーフィルターであった。
【０１８４】
　（カラーフィルター実施例２）
　緑色画素を形成するために上記感光性緑色組成物Ａに代えて感光性緑色組成物Ｂを用いた以外はカラーフィルター実施例１と同様にして、着色層と保護膜を有するカラーフィルター及び着色層とスペーサーを有するカラーフィルターを得た。
　得られたカラーフィルターは、色再現域が広く且つ輝度の高いカラーフィルターであった。
【０１８５】
　Ｅ．液晶パネルの作製
　上記実施例で得られたカラーフィルターの固定スペーサーを含む表面に、基板温度２００℃でアルゴンと酸素を放電ガスとし、ＤＣマグネトロンスパッタリング法によってＩＴＯをターゲットとして透明電極膜を形成した。その後、更に透明電極膜上にポリイミドよりなる配向膜を形成した。
【０１８６】
　次いで、上記カラーフィルターと、ＴＦＴを形成したガラス基板とを、エポキシ樹脂をシール材として用い、１５０℃で０．３ｋｇ／ｃｍ2の圧力をかけて接合してセル組みし、ＴＮ液晶を封入して、本発明の液晶パネルを作製した。
【図面の簡単な説明】
【０１８７】
【図１】液晶パネルの一例についての模式的断面図である。
【図２】液晶パネルの別の例についての模式的断面図である。
【図３】本発明に係る緑色顔料が表現できるｘｙ色度座標領域（領域Ａ）を示す図である。
【図４】ｘｙ色度座標領域上で、領域Ａ、及び領域Ｂを示す図である。
【図５】本発明に係る緑色顔料及び従来の緑色顔料の単色分光透過率スペクトルを示す図である。
【符号の説明】
【０１８８】
　１…カラーフィルター
　２…液晶駆動側基板
　３…間隙部
　４…シール材
　５…透明基板
　６…ブラックマトリックス層
　７（７Ｒ、７Ｇ、７Ｂ）…画素部
　８…保護膜
　９…透明電極膜
　１０…配向膜
　１１…粒子状スペーサー
　１２…柱状スペーサー
【図１】
2004070342.tif 000006
【図２】
2004070342.tif 000007
【図３】
2004070342.tif 000008
【図４】
2004070342.tif 000009
【図５】
2004070342.tif 000010